(57)【要約】      （修正有）【課題】要求されるＩＰ性能の維持とＳＥ性能の向上が両立できる紙巻きタバコのラッパー及びそのラッパーから作られる喫煙品を提供する。【解決手段】喫煙品のラッパーは、ベースウェブおよび少なくとも一対のパッチエリアをそれぞれが有する複数の要素を備える。隣接する要素の各パッチは、喫煙品の軸線に沿って、互いに周方向にずらされて配置されている。付加材料は、上記要素の頂点が、隣接要素の後外縁にある実質的に対称をなす離間した２点と同一線形に並ぶようなシェブロンパターンで、シングルパスのグラビア印刷によって塗布される。【選択図】図１
2018007685.tif 000002
【特許請求の範囲】
【請求項１】
タバコロッドを備えた喫煙品のためのラッパーであって、
縦方向と横方向を有するベースウェブと、
パターンにしたがって前記ベースウェブに塗布された付加材料と、
を備え、  
前記パターンは、略横方向に並ぶパッチ要素の列を複数有し、
前記各列は前記ベースウェブの前記縦方向において互いに離間しており、
前記各列は横方向に互いに離間した複数の前記パッチ要素を含み、
前記各パッチ要素の拡散値は０ｃｍ／秒〜約０．２ｃｍ／秒の範囲にあり、
前記付加材料はデンプンと抗しわ剤を含み、
前記付加材料はデンプン水溶液として前記ベースウェブに塗布されており、
前記付加材料は、シングルパスによる塗布で前記ベースウェブに塗布された状態にあり
つつ、熱調節によって所定の粘度およびフィルム形成能力に維持され、
前記各列はシェブロン形状で前記ベースウェブに塗布された状態にあり、
前記各列は、所定の繰り返しパターンにしたがって互いにずらされて配置されており、
所定数の前記列により列セットが確立され、
該列セットは、前記ラッパーを含む前記タバコロッドに沿う位置において、消火領域を
確立する、ラッパー。
【請求項２】
前記シェブロン形状は、前記ベースウェブの横方向に延在し、かつ前記縦方向の一方側
に向けて凸となるように屈曲している、請求項１に記載のラッパー。
【請求項３】
前記シェブロン形状は、頂点と、前記頂点における角度とを有し、該角度は約０．５°
〜約５°の範囲にある、請求項２に記載のラッパー。
【請求項４】
第１の前記パッチ要素の列における前記パッチ要素は、前記ベースウェブの前記横方向
において、第２の前記パッチ要素の列における前記パッチ要素に対してずれた位置にある
、請求項２に記載のラッパー。
【請求項５】
前記各パッチ要素は、前記横方向においては約７ｍｍ〜約８ｍｍの範囲で延在し、前記
縦方向においては約６ｍｍ〜約９ｍｍの範囲で延在する、請求項２に記載のラッパー。
【請求項６】
前記各パッチ要素は、前記横方向においては約７．５ｍｍで延在し、前記縦方向におい
ては約７ｍｍ〜約８ｍｍの範囲で延在する、請求項５に記載のラッパー。
【請求項７】
前記付加材料は炭酸カルシウムを含む、請求項１に記載のラッパー。
【請求項８】
前記抗しわ剤は、プロピレンブリコール、１，２プロピレングリコール、およびグリセ
リンからなる群から選択される、請求項１に記載のラッパー。
【請求項９】
前記ベースウェブの通気性が、約２０コレスタより大きい、請求項１に記載のラッパー
。
【請求項１０】
前記ベースウェブの通気性が、約１００コレスタ未満である、請求項１に記載のラッパ
ー。
【請求項１１】
前記熱調節は、前記付加材料を、塗布するまで、約１２０°Ｆ（約４８.９℃）〜約１
５０°Ｆ（約６５．６℃）の範囲の温度にある溶液中に維持することを含む、請求項１に
記載のラッパー。
【請求項１２】
前記所定の粘度は、塗布時、Zahn #2カップを用いて１２０°Ｆ（約４８.９℃）で測定
した場合、約１６．５秒〜約１９．５秒の範囲にある、請求項１１に記載のラッパー。
【請求項１３】
前記所定のフィルム形成能力は、前記溶液中のデンプンから、アミロペクチンおよびア
ミロースのうち少なくとも一方を放出することを含む、請求項１４に記載のラッパー。
【請求項１４】
喫煙可能な材料を含むロッドを備えた喫煙品であって、
前記ロッドは、フィラーと、請求項１に記載のラッパーと、を備え、
前記ロッドは周方向と軸線方向を有する、喫煙品。
【請求項１５】
前記ロッド上に、少なくとも４つの前記パッチ要素を設けた、請求項１４に記載の喫煙
品。
【請求項１６】
前記パッチ要素の列における前記パッチ要素は、それぞれ隣接するパッチ要素の列にお
ける前記パッチ要素に対して、周方向にずれて位置する、請求項１４に記載の喫煙品。
【請求項１７】
前記周方向におけるずれは、前記喫煙可能ロッドの軸線を中心とした前記周方向におい
て測定した場合、約４０°〜約９０°の範囲である、請求項１６に記載の喫煙品。
【請求項１８】
前記周方向におけるずれは、約４５°である、請求項１７に記載の喫煙品。
【請求項１９】
前記パッチ要素は、略四辺形である、請求項１４に記載の喫煙品。
【請求項２０】
前記パッチ要素は、略長方形である、請求項１４に記載の喫煙品。
【請求項２１】
前記各パッチ要素は、前記周方向において約７ｍｍ〜約８ｍｍの範囲で延在し、前記軸
線方向において約６ｍｍ〜約９ｍｍの範囲で延在する、請求項１４に記載の喫煙品。
【請求項２２】
前記付加材料は、デンプン、炭酸カルシウム、および抗しわ剤を含む、請求項１４に記
載の喫煙品。
【請求項２３】
前記付加材料は、塗布時、水性である、請求項２２に記載の喫煙品。
【請求項２４】
前記抗しわ剤は、プロピレンブリコール、１，２プロピレングリコール、およびグリセ
リンからなる群から選択される、請求項２２に記載の喫煙品。
【請求項２５】
前記ベースウェブの通気性は、約２０コレスタより大きい、請求項１４に記載の喫煙品
。
【請求項２６】
前記ベースウェブの通気性は、約１００コレスタ未満である、請求項１４に記載の喫煙
品。
【請求項２７】
ＩＰ性能が約２５％未満であり、ＳＥ性能が約５０％未満である、請求項１４に記載の
喫煙品。
【請求項２８】
請求項１１に記載の喫煙品であって、周方向に延在し、縦方向に互いに離間し、かつ互
いにずらされた、複数の列に、複数の前記パッチ要素がそれぞれ配列され、
前記パッチ要素の数、サイズ、及び拡散値は、前記喫煙品が、約１５％未満のＩＰ性能
および約３５％未満の平均ＳＥ性能を示すように、設定されている、喫煙品。
【請求項２９】
喫煙品において着火性能を達成するとともに、そのような喫煙品において統計的により
少ない自己消火を達成する方法であって、
前記喫煙品のラッパー上に、周方向に延在し、縦方向に互いに離間し、かつ互いにずら
された、複数の列に、複数のパッチ要素を確立するステップを含み、
前記確立するステップは、前記喫煙品が約１５％未満のＩＰ性能および約３５％未満の
平均ＳＥ性能を示すように、前記パッチ要素のサイズおよび拡散値を確立することを含む
、方法。
【請求項３０】
前記拡散値は、０ｃｍ／秒〜約０．２ｃｍ／秒の範囲に確立される、請求項２９に記載
の方法。
【請求項３１】
デンプン、炭酸カルシウム、および抗しわ剤を含む水溶液を用いたシングルパス印刷で
、前記パッチ要素を形成するステップをさらに含む、請求項３０に記載の方法。
【請求項３２】
前記確立するステップは、シェブロン形状にしたがって、ベースウェブに前記パッチ要
素の列を設けることをさらに含む、請求項３１に記載の方法。
【請求項３３】
ベースウェブ上に、複数のパッチ要素の形態で付加材料を塗布するステップと、
デンプン、炭酸カルシウム、および抗しわ剤を含む水溶液を用いて、前記パッチ要素中
の拡散値が、０ｃｍ／秒〜約０．２ｃｍ／秒の範囲となるように調節するステップと、を
さらに含む請求項２９に記載の方法。
【請求項３４】
前記抗しわ剤を、プロピレングリコール、１，２プロピレングリコール、およびグリセ
リンからなる群から選択するステップをさらに含む請求項３３に記載の方法。
【請求項３５】
前記ベースウェブを細長く裁断してボビンを形成するステップをさらに含む請求項３３
に記載の方法。
【請求項３６】
前記パッチ要素は、シェブロンパターンで前記ベースウェブに設けられる、請求項３３
に記載の方法。
【請求項３７】
シェブロンの後縁の頂点が、シェブロンの前縁の外縁部とほぼ横方向に並ぶようなシェ
ブロンパターンで、前記パッチ要素を前記ベースウェブに設ける、請求項３６に記載の方
法。
【請求項３８】
前記シェブロンパターンは、前記ベースウェブの前記横方向に対して角度を有しており
、該角度は、約０．５°〜約５°の範囲にある、請求項３６に記載の方法。
【請求項３９】
折れ目および擦り切れた縁が実質的に無い、請求項１に記載のラッパーであって、該ラ
ッパーは、
複数のパッチ要素の形態でベースウェブ上に付加材料を印刷する工程と、
デンプン、炭酸カルシウム、および抗しわ剤を含む水溶液を用いて、前記パッチ中の拡
散値が０ｃｍ／秒〜約０．２ｃｍ／秒の範囲となように調節する工程と、
により形成されており、
前記水溶液は、塗布前、約１２０°Ｆ（約４８.９℃）〜約１４０°Ｆ（約６０℃）の
範囲の温度に維持される、請求項１に記載のラッパー。
【請求項４０】
吸蔵要素の列を備えたラッパーの製造中、品質管理を維持する方法であって、
セル構造を有するグラビアローラと付加材料とを用いて、ベースウェブに沿う第１のレ
ーンに前記吸蔵要素の列からなる第１のパターンを印刷するステップと、
同時に、前記付加材料および前記セル構造を用いて、前記ベースウェブに沿う第２のレ
ーンに、テスト要素からなる第２のパターンを印刷するステップと、
前記第２のパターンの一部分で、拡散値の試験を行うステップと、
任意で、前記第１のパターンの存在を確かめる試験をするステップと、
を含み、
それにより、拡散値および前記第１のパターンの存在のうちの少なくとも一方を監視す
る、方法。
【請求項４１】
前記各テスト要素は、拡散値の測定を容易するのに十分なサイズおよび／または形状を
有する、請求項４０に記載の方法。
【発明の詳細な説明】
【背景技術】
【０００１】
（作業環境）
（着火性（ＩＰ：Ignition Propensity））
基板上に放置した喫煙品が着火する傾向を測定したものを着火性値という。喫煙品の着
火性値すなわちＩＰ値は、好ましくは約２５％以下であるべきである。ＩＰ値は、より好
ましくは約２０％以下、さらにより好ましくは約１０％以下であるべきである。
【０００２】
着火性すなわちＩＰは、ASTM E 2187-04、「喫煙品の着火力を測定する標準試験法（St
andard Test Method for Measuring the Ignition Strength of Smoking articles）」（
非特許文献１）に記載される標準試験を行うことにより測定され、この文献の内容はすべ
て参照により本明細書に援用される。着火性は、喫煙品がくすぶった状態で基板に置かれ
とき、タバコロッドのくすぶりを維持するのに十分な熱を喫煙品が発生させる確率を測定
したものである。低ＩＰ値だと望ましく、これは、くすぶっている喫煙品が不注意で基板
上に放置されたときに、その基板で燃焼するおそれを低減させるからである。
【０００３】
（自己消火（ＳＥ：Self Extinguishment））
低ＩＰ値を示す喫煙品は、典型的に、くすぶっている間、吹かしている合間に自己消火
する傾向もあり、これは成人消費者の期待に反するものである。成人消費者は喫煙中に火
を点け直さなければならないことを嫌う。
【０００４】
喫煙品が自由燃焼中に自己消火する傾向を測定する方法が開発され、それは自己消火値
として知られる。自己消火値すなわちＳＥ値は、喫煙中に、喫煙品が吹かしている合間に
どの程度自己消火しやすいかを示す有用なしるし（indicia）であると認められている。
喫煙品の自己消火平均値は、好ましくは約８０％以下であるべきであり、かつ／または０
°値における自己消火値（０°は紙巻きタバコが水平方向にくすぶっていることを示す）
は、約５０％以下、より好ましくは約２５％であるべきである。
【０００５】
本明細書における自己消火すなわちＳＥは、自由燃焼条件下（どの基板からも離れた状
態）における喫煙品のくすぶり特性を意味する。ＳＥを評価する際は、温度２３℃±３℃
、相対湿度５５％±５％で実験室試験を行う。該温度と湿度はともに自記温湿度計で監視
されるべきである。試験中に出た燃焼生成物は排出フードによって除去される。試験対象
となる喫煙品は、試験前には、少なくとも２４時間にわたって相対湿度５５％±５％と温
度２３℃±３℃の条件下に置く。条件調節を容易にするために、喫煙品をガラスビーカに
入れて自由な通気を確保する。
【０００６】
ＳＥ試験は包囲体（enclosure）または試験箱の中で行う。単一ポート喫煙装置または
電気ライタを用いて試験を行うために喫煙品を着火させる。試験中、装置または「角度保
持器」が、試験対象の喫煙品の一端を、０°（水平）、４５°、および／または９０°（
垂直）の角度で保持する。好ましくは、２０個の喫煙品の各々が、０°、４５°、および
９０°のそれぞれの位置で試験される。２つ以上の装置を用いる場合、それら装置は、喫
煙品同士の干渉を防止すべく、喫煙品が互いから離れた方向を向くように配置すると好ま
しい。くすぶっている炭の前線線がチップペーパに到達する前に喫煙品の火が消えた場合
、結果は「自己消火」として記録される。一方、くすぶっている炭の最前線がチップペー
パに到達するまで喫煙品がくすぶり続けた場合、結果は「非消火」として記録される。し
たがって、例えば、ＳＥ値９５％は、試験対象の喫煙品のうち９５％が自由燃焼条件下で
自己消火を示したことを意味し、ＳＥ値２０％は、試験対象の喫煙品のうち僅か２０％が
そのような自由燃焼条件下で自己消火を示したことを意味する。
【０００７】
ＳＥ値について、「０°値で自己消火」、「４５°値で自己消火」、「９０°値で自己
消火」という場合があり、これらはいずれも、それぞれの角度で試験したときのＳＥ値を
意味する。また、ＳＥ値について、「自己消火平均値」という場合は、３つの角度位置で
の平均値を意味し、すなわち、（ｉ）「０°値で自己消火」（平ら、または水平方向）、
（ii）「４５°値で自己消火」、（iii）「９０°値で自己消火」（垂直方向）の平均値
を意味する。「自己消火値」または「ＳＥ値」という用語の使用は、０°でのＳＥ、４５
°でのＳＥ、９０°でのＳＥ、またはＳＥ平均値の間で区別されるものではなく、これら
のうちいずれを指してもよい。
【先行技術文献】
【非特許文献】
【０００８】
【非特許文献１】ASTM E 2187-04、「喫煙品の着火力を測定する標準試験法（Standard Test Method for Measuring the Ignition Strength of Smoking articles）」
【発明の概要】
【発明が解決しようとする課題】
【０００９】
上記のように、政府の要求を満たしさらにそれを超えるＩＰ性能を、パターン付きの紙
を用いて達成することが望ましい。上記したように、所望のＩＰ性能の達成は、喫煙品の
ＳＥ性能にしばしば悪影響を与える。別の言い方をすると、喫煙品のＩＰ性能が政府の要
求を満たすか超えることは可能だが（すなわちＩＰ値０％）、喫煙品のＩＰ性能がこのよ
うなレベルにあると基板から離れた状態でくすぶるとき、典型的には自己消火してしまう
（すなわちＳＥ値１００％）。要求されるＩＰ性能の維持とＳＥ性能の向上が両立できれ
ば、それは紙巻きタバコのラッパー（wrapper）とそのラッパーから作られる喫煙品にと
って非常に望ましい特徴である。出願人は、望まれるあるいは要求されるＩＰ性能を維持
しつつもそのような向上したＳＥ性能を実現可能なラッパー上のパッチ要素の配置を発見
した。
【課題を解決するための手段】
【００１０】
本発明によると、改良された紙巻きタバコのラッパーおよびそのラッパーを用いた喫煙
品は、著しく低いＩＰ値とＳＥ値を有する。これらの値は、政府の喫煙品に対する様々な
規制や要求を満たすものである。改良されたラッパーは付加材料を含む周方向パッチ要素
を示し、付加要素は、シングル印刷塗布を用いて実質的に長方形状または長方形パッチと
して塗布される。上記各パッチの幅はラッパーの縦方向にそって測定するもので、その幅
は、好ましくは約５ｍｍ〜約１０ｍｍの範囲、より好ましくは約６ｍｍ〜約９ｍｍの範囲
にある。また、上記各パッチの周方向寸法は、好ましくは約６ｍｍ〜約１０ｍｍの範囲、
より好ましくは約７ｍｍ〜約９ｍｍに範囲にあり、よって、列をなす各パッチは互いに周
方向に約５ｍｍの隔たりをもって離間している。
【００１１】
パッチは、抗しわ剤と炭酸カルシウムを含むデンプン水溶液を用いてベースウェブに塗
布されると好ましい。上記抗しわ剤は、プロピレングリコールを含むと好ましい。特に好
適なデンプン水溶液の組成については、以下でさらに十分に説明する。しかしながら、乾
燥時、パッチ中の上記付加材料の拡散値は、０ｃｍ／秒〜約０．２ｃｍ／秒の範囲、好ま
しくは０ｃｍ／秒〜約０．１ｃｍ／秒の範囲である。
【００１２】
付加材料は、シングルステップのグラビア印刷操作でベースウェブに塗布すると好まし
い。この操作は、付加材料の温度を、デンプン水溶液が劣化するのを回避するのに十分な
温度に維持することを含む。ベースウェブのしわ寄りを軽減する手段を伴うシングルパス
操作は敬遠されており、よって高速マルチパス操作において発生する配置と位置合わせの
難しさの問題が提起されてきた。本明細書の教示を実践することにより、強化された均一
性とより予測しやすい着火性能（ＩＰ）およびＳＥ性能を有するラッパーが得られる。
【００１３】
好ましくは、ベースウェブに印刷されたパターンは、ある公称付加レート（rate）で付
加されたパッチからなる離間した列である１つまたは複数の縦方向に延在するレーン、お
よびそのパッチレーンに隣接する１つまたは複数のテストマークのレーンを含む。好まし
くは、それらテストマークは、パッチ要素と同じ付加レートでベースウェブに塗布され、
付加材料を含む複数の離間した固体バンド、または十分なサイズを有する他の幾何形態お
よび／または品質管理を目的とする拡散値の測定を容易にする幾何形状を備えることがで
きる。離間した固体バンドとして、それらテストマークを用いることもでき、それによっ
て、印刷操作中ベースウェブを光学的に検査して、その変換中、ベースウェブに沿って所
望の印刷パターンが存在しているかを確認することができる。
【００１４】
添付図面と合わせて本明細書を読むことにより、当業者であれば、本発明の多くの目的
および利点を知ることができるであろう。添付図面においては、類似のパッチ要素に類似
の参照符号を適用する。
【図面の簡単な説明】
【００１５】
【図１】本開示に係る喫煙品の側面図であり、パッチ要素は例示目的で実線で示されている。
【図２】パッチ要素が塗布されたベースウェブの部分平面図である。
【図３】デンプン水溶液を調製しベースウェブに塗布する工程を示すフローチャートである。
【図４】基板に置かれた、本開示に係る喫煙品の側面図である。
【図５】図４と同じく本開示に係る喫煙品の側面図だが、喫煙品の軸線を中心に約４５°回転させた図である。
【図６】図４と同じく本開示に係る喫煙品の側面図だが、喫煙品の軸線を中心に約９０°回転させた図である。
【図７】図４の線７−７における断面図である。
【図８】図４の線８−８における断面図である。
【図９】図４の線９−９における断面図である。
【図１０】図１の喫煙品の横方向断面図であり、最適な着火性が得られる方向にパッチが向けられた状態である。
【図１１】図１０と同じく図１の喫煙品の横方向断面図だが、自由燃焼状態にある。
【図１２】グラビア印刷システムの概略図である。
【図１３】本開示に係るグラビアローラの概略斜視図である。
【図１４】パッチ要素が塗布されたエリアを概略的に表したベースウェブの正面図である。
【図１５】印刷されたパッチ要素からなる離間した横方向列を含む主レーンと、固体バンド領域の形をとった離間した横方向テストマークを含む副レーンを備えたベースウェブの縮尺図である。
【発明を実施するための形態】
【００１６】
図１を参照すると、好適な実施形態では、喫煙品１２０（例えば紙巻きタバコ）は、タ
バコロッド１２２と、任意だが、タバコロッド１２２に取り付けられた、チップペーパを
有するフィルタ１３２とを備える。タバコロッド１２２は、柱状の喫煙可能材料（例えば
、タバコの刻）と、その柱状の喫煙可能材料の周りに配置されたラッパー１２３を備える
。好ましくは、ラッパー１２３は、複数の離間した周方向列１３１ａ、ｂ、ｃ、ｄを備え
、各列は付加材料であるパッチ要素（または「パッチ」）１２６を１つまたは複数備える
。列１３１ａ、ｂ、ｃ、ｄおよびそれら各々のパッチ要素１２６は、喫煙品１２０がくす
ぶった状態で基板に放置されたとき消火が得られるように構成されている。好ましくは、
隣接する列１３１ａ、ｂ、ｃ、ｄ同士の各パッチ要素１２６は、互いに周方向にずらして
配置される。より好ましくは、第２、第３、および第４の列１３１ｂ、ｃ、ｄは、それぞ
れ、第１の列１３１ａから徐々にずらして配置される。そして４つの列１３１ａ、ｂ、ｃ
、ｄは全部合わせて、１組の列１３９（または列セット１３９）を画定する。次に図２も
参照すると、ベースウェブ１４０上にパッチ要素１２６を印刷する際、好ましくは列セッ
ト１３９は一様に繰り返される。列セット１３９内の列１３１の数としては４以外（例え
ば、２、３、５、またはそれ以上）も考えられるが、列１３１が公称上２つしかパッチ要
素を含んでいないときは、列の数は４であると特に好ましい。
【００１７】
好ましくは、各パッチ（またはパッチ要素）１２６は長方形であり、シングルパスのグ
ラビア印刷操作により塗布される付加溶液から形成される。この操作は、デンプン水溶液
の劣化を回避するのに十分な温度に付加材料を維持することを含む（図３参照）。ベース
ウェブのしわを軽減する手段を伴うシングルパス操作により、印刷の精密さが促進され、
高速マルチパス印刷操作中に起こる配置ミスまたは位置ずれの問題を回避できることが見
出された。しわを軽減するための好ましい手段として、デンプン付加水溶液中に抗しわ剤
を加えることが挙げられる。該水溶液は炭酸カルシウムも含むと好ましい。しわ（および
紙巻きタバコのラッパーの折れ目）をさらに軽減する別の技術として、続く記載で図１３
〜図１４と関連して述べるように、パッチ１２６の列１３１を塗布に、（角度のない直線
に代えて）シェブロン印刷パターンを用いる技術が挙げられる。
【００１８】
上記付加材料は、０ｃｍ／秒〜約０．２ｃｍ／秒、好ましくは０ｃｍ／秒〜約０．１ｃ
ｍ／秒の拡散値を達成するのに十分なレートで塗布されると好ましい。
【００１９】
次に図１５を参照すると、ベースウェブ１４０の印刷パターン８０６は、好ましくは、
公称レートで付加されているパッチ１２６からなる離間列１３１、１３１’である、縦方
向に延在する１つまたは複数のレーン８１０、８１０’、およびパッチ１２６を含むレー
ン８１０、８１０’と隣接するテストマーク８１４、８１４’、８１４’’からなる１つ
または複数の離間した補助レーン８１２、８１２’、８１２”を含む。好ましくは、テス
トマーク８１４は、パッチ要素１２６の付加レートと本質的に同じレート（すなわち、同
じ溶液、同じ彫深さ／同じセル寸法）でベースウェブ１４０に塗布する。テストマーク８
１４は、付加材料からなる複数の離間した固体バンド、または十分なサイズを有する他の
幾何形態および／または品質管理を目的とした拡散値測定を容易にする幾何形状を含むこ
とができる。
【００２０】
好適な実施形態では、拡散値試験装置のクランプ機構は、ベースウェブのおよそ４ｍｍ
×１５ｍｍの長方形領域を包囲する。したがって、テストマーク８１０、８１０’のサイ
ズはクランプの包囲領域よりも大きい。本実施形態では、参照マーク８１０、８１０’の
幅はおよそ５ｍｍ〜６ｍｍであり、横方向には少なくとも数インチ（１インチは約２．５
４センチメートル）にわたって延在する。後者はより短くすることも可能である。
【００２１】
参照マークまたはテストマーク８１０、８１０’は、拡散値試験の実施を可能にするよ
うに構成されているが、パッチ要素１２６それら自体はそのように構成されていない。付
加材料を塗布した領域の拡散値を測定することができると、試験用紙巻きタバコを作って
、くすぶった状態のタバコの着火試験を行う必要性が減少する。代わりに、テストマーク
８１０、８１０’の拡散値を測定することにより、相関関係から、ベースウェブの隣接箇
所にあるパッチ要素１２６が所望のレベルの拡散値にあり、ゆえに所望のレベルのＩＰ性
能を有することが確認または否定できる。拡散値を監視できることで、紙巻きタバコを用
意し実際に着火性試験を実施することに伴う廃棄物やコストを回避できる。離間する固体
バンドとしてテストマークも用いることができ、それによって、印刷操作中、ベースウェ
ブを光学的に検査して、その変換中、ベースウェブに沿って所望の印刷パターンが存在す
るかどうかを確認することができる。これを達成するために、レーンの１つは所望の印刷
パターンの存在を確認する試験に用い、一方、別のレーンは拡散値を測定する試験に用い
ることができる。本明細書に記載の試験プロトコルは、付加材料から形成される様々なパ
ターンの吸蔵（occlusive）要素に適用可能である。それら吸蔵要素としては、限定はし
ないが、縦方向に離間した横方向バンドやパッチ、または米国特許出願第２０１１／０２
９８７７３６号明細書に示され記載されるような様々な吸蔵要素パターンが挙げられる。
この文献の内容はすべて参照により本明細書に援用される。適した光学検査技術は米国特
許第６１９８５３７号に記載されるようなものを含み、この文献の内容はすべて参照によ
り本明細書に援用される。他の検査技術も使用可能であり、可視波長以外の波長を用いる
こともある。
【００２２】
上述した教示内容および後述のさらなる詳細のすべては、改良され、またよりＩＰ性能
とＳＥ性能の間のバランスのとれた喫煙品を実現可能なラッパー１２３に寄与する。また
、しわの軽減とシングルパス操作により、商業的に許容可能な印刷速度で精密かつより一
様にパッチ１２６を印刷することができ、またその印刷速度をパッチの作製の間監視する
ことで、許容可能なレベルの品質管理を確保することができる。好適な実施形態のさらな
る詳細は後述する。
【００２３】
（定義）
本明細書において「前縁（leading edge）」という語は、パッチ要素１２６の縁１４６
（図１参照）を指す。縁１４６は、パッチ要素１２６を含むラッパー１２３を用いた喫煙
品１２０がくすぶっている間近づいてくる炭に最も近い部分である。「後縁（trailing e
dge）」という語は、パッチ要素１２６の縁１４８を指す。縁１４８は、パッチ要素１２
６を含むラッパー１２３を用いた喫煙品１２０がくすぶっている間近づいてくる炭から最
も遠い部分である。
【００２４】
図１に関連して、本開示の目的では、「バンド間隔」または「列間隔」は、列１３１に
あるパッチ要素１２６の後縁１４８と、隣接列１３１にあるパッチ要素１２６の最も近い
前縁１４６との間の距離１３７を意味する。
【００２５】
「抗しわ剤」は、デンプン水溶液を塗布し乾燥させる際、該液によりベースウェブが収
縮してしまう傾向を軽減する材料である。適した抗しわ剤は、１，２プロピレングリコー
ル、プロピレングリコール、およびグリセリンからなる群から選択することができる。他
の抗しわ剤も、適した材料にさらに加えるかまたはその代わりに用いることができる。例
えば他の適した抗しわ剤として、限定はしないが、グリセロール、ポリエチレン、グリコ
ール、グルコース、スクロース、イソマルト、マルチトール、ソルビトール、キシリトー
ル、および同等な機能性を示す他の添加剤を含めたポリオールが挙げられる。
【００２６】
本開示では、「層」は、ラッパーを作る元となるベースウェブに塗布される付加材料の
単位量を意味する。パッチ要素１２６は、互いに重なり合う可能性がある一層または複数
層から作られるが、マルチパス塗布を行った経験から、ベースウェブ１４０は、水溶液を
塗布するとしわが寄る傾向があることがわかっている。これは、パッチパターンの各塗布
における適切な配置や位置合わせに混乱をきたすものであり、さらにこの混乱によりラッ
パーのＩＰ性能における一貫性や予測容易性が損なわれる。したがって、パッチ要素１２
６はシングルパスグラビア操作により塗布することが好ましい。ベースウェブ１４０のし
わを軽減する手段を含むシングルパス操作だとさらにより好ましい。
【００２７】
本開示では、「縦方向」は、タバコロッドの長さに沿う方向（例えば、図１では軸線１
３４に沿う方向）、またはタバコロッドの作製に用いることができるラッパーの作製に用
いられるベースウェブ１４０の長さに沿う方向（例えば、図２では矢印１４１の方向）、
または印刷機のいわゆる縦方向（machine-direction）、すなわち、印刷ステーションを
通してベースウェブが取り出される方向を意味する。
【００２８】
本開示では、「横方向」は、タバコロッド１２２の周方向まわりの方向（図１参照）、
または印刷機のいわゆる幅方向（cross-machine direction）に対応する、ベースウェブ
１４０を横する方向（例えば図２では矢印１４４の方向）を意味する。
【００２９】
本開示では、図１および図２と関連して、個々のパッチ要素１２６の「幅」、すなわち
パッチ要素の列（または「ゾーン」または「バンド」）１３１（例えば列１３１ａ）の「
幅」は、縦方向（例えば、図１では軸線１３４の方向、図２では矢印１４１の方向）に延
在する。
【００３０】
本明細書では、坪量を測定する単位としてグラム毎平方メートルを「ｇｓｍ」と略す。
【００３１】
本明細書で、「重量パーセント」という語をデンプン溶液のデンプン成分について用い
るとき、デンプン溶液の全重量に対するデンプン重量の割合を意味する。別途記されてい
ない限り、本明細書で「重量パーセント」という語をデンプン溶液のデンプン成分以外の
任意の成分について用いるとき、「重量パーセント」は、デンプン成分の重量に対するそ
の任意の成分の重量の割合を意味する。
【００３２】
グラビア印刷による塗布の場合、本明細書で用いられる「シングルパス」という語は、
単一シリンダを用いた印刷を意図する。他の塗布技術では、「シングルパス」という語は
、すべてのバンドまたはパターンが一度で塗布される工程が意図される。
【００３３】
本明細書で用いられる「自由燃焼条件下での自己消火」または「自己消火」という語は
、くすぶっている紙巻きタバコが自由燃焼条件下に置かれるときまたは晒されるとき、そ
のようなタバコが付加されることなく消火することを意味する。
【００３４】
「約」という語を数値とともに本明細書で用いるとき、その語は、関連する数値が規定
された数値付近で±１０％の誤差を許容することを意図する。
【００３５】
本明細書で用いる用語や表現は、数学的または幾何学的な正確さをもって解釈すべきも
のではなく、むしろ幾何学的用語は、幾何学的な用語および概念とほぼ等しいか類似のも
のを意味すると解釈されるべきである。「略（generally）」や「実質的に（substantial
ly）」などの用語は、関連する用語および概念の正確な意味を画定すると同時に、形状、
機能、および／または意味と矛盾しない程度の合理的な許容度を与えることを意図する。
【００３６】
（改良されたラッパーを用いた喫煙品）
図１を再度参照すると、紙巻きタバコなどの喫煙品１２０は、好ましくは、タバコロッ
ド１２２と、チップペーパ１９３を用いてタバコロッド１２２に取り付けられたフィルタ
１３２とを備える。好ましくは、タバコロッド１２２は、柱状の刻まれた葉タバコ（「刻
」）と、柱状の刻の周りに配置されたラッパー１２３を備え、ラッパー１２３は後述する
教示にしたがって作製される。タバコロッド１２２は、点火可能端または点火された端１
２４と、チップ端１３０（フィルタ付きでないタバコの場合、紙巻きタバコ１２０の吸い
口１３０と称される）とを有する。葉たばこの刻は業界標準指定のものである。また、タ
バコロッド１２２の断面は一般に略円形であるが、他の楕円形断面および他の形状も本発
明の範囲に含まれる。縦方向の合わせ目１８１に沿ってラッパーを封止してタバコロッド
１２２を形成する。
【００３７】
タバコロッドは、喫煙品の縦方向軸線１３４に沿って、チップペーパ１９３の縁１３０
からタバコロッドの点火端１２４までを計測したものである公称長さ「Ｌ」を有する。例
えば、その公称長さは約５０ｍｍ〜約１００ｍｍの範囲とすることができる。
【００３８】
図２に示すように、ラッパー１２３は、アマ、木材パルプ、セルロース繊維等から作る
ことができるベースウェブ１４０から作製され、ベースウェブ１４０の片面または両面に
塗布された複数のパッチ要素１２６を有することが可能である。タバコロッド１２２にお
いてラッパー１２３で柱状の葉タバコを包むとき（図１参照）のことを考えると、パッチ
要素１２６はラッパー１２３の内側に塗布すると好ましい。
【００３９】
ラッパー１２３の横寸法は、完成した喫煙品の直径（約５ｍｍ〜約１０ｍｍ）および縦
方向における合わせ目で重なり合う部分約１ｍｍ〜約２ｍｍを許容することに基づいて選
択すると好ましい。例えば、重なりある合わせ目部分の許容長を約２ｍｍとすると、円周
約２４．８ｍｍの喫煙品の場合、ラッパーのウェブ横寸法は約２７ｍｍとすることができ
る。
【００４０】
ラッパーは、一般的には通気性のあるベースウェブを含む。ラッパーの通気性は一般に
は、コレスタ（CORESTA）単位で特定される。コレスタ単位は、単位圧力降下（すなわち
水のｃｍ）当たりの単位面積（すなわちｃｍ２）当たりの容積流量（すなわちｃｍ３／秒
）で換算して紙の通気性を測定する。従来のラッパーベースウェブも周知の坪量を有して
おり、「ｇｓｍ」と略されるグラム毎平方メートルで測定される。業界で共通して用いら
れる典型的な喫煙品の紙のベースウェブの通気性および坪量を下記の表に示す。
【００４１】
【表１】
2018007685.tif 000003
【００４２】
本明細書では、好適なラッパーのベースウェブの通気性は少なくとも約２０コレスタ単
位である。坪量約２５ｇｓｍで公称通気性が約３３コレスタ〜約４６コレスタである一般
的なベースウェブのように、ラッパーの通気性は約３０コレスタを上回ると最も好ましい
。いくつかの用途では、ベースウェブの通気性は、坪量約２６ｇｓｍ以上で、約６０コレ
スタ超、または約８０コレスタ超え、またはそれをさらに上回ることもある。
【００４３】
図７〜図１０で示すようなパターンを付された紙から得られる断面図は、１つまたは複
数の層を塗布することで作られるパッチ要素を有する紙ウェブ、およびそのようなパター
ン付きの紙を作製する塗布工程の有用な模式的図示と考えられる。しかしながら、このよ
うな図示は模式的なものであり、実際のパッチ要素または相対的な紙の厚さの縮尺を示す
ものではない。
【００４４】
各付加材料層は実質的に連続し、均一または異なる厚さを有し、かつ／または滑らかま
たは粗い表面を有していてもよい。
【００４５】
したがって、一層または複数層の付加材料を有する紙の模式的な描写は、現実にベース
ウェブ１４０に一層または複数層の付加材料を塗布した結果とは著しく相違する。よって
、付加層の模式図は、グラビア印刷シリンダ等の塗布パッチ要素をエッチングする際の目
印として用いられる可能性があるため、工程の塗布レートを公正に示すものである。しか
しながら、それら模式図は、一層または複数層の付加材料をベースウェブに塗布すること
により完成するラッパーの実際の構造を正確に示してはいない。
【００４６】
グラビア印刷以外の技術を用いて所望のパッチ１２６を作製することもできる。そのよ
うな技術としては、ゼログラフィ印刷、デジタル印刷、テンプレートを用いたコーティン
グまたは噴霧、または任意の他の適した技術が挙げられ、また付加材料が存在しない領域
を確立する別のステップも含む。しかしながら、シングルパスのグラビア印刷技術が好ま
しい。
【００４７】
（拡散性）
本明細書で後述する好適な付加溶液、ベースウェブ、および塗布技術を用いると、印刷
溶液は、ベースウェブに塗布し乾燥させる際、拡散値を局所的に低減させるのに効果的な
気体吸蔵性フィルムを該ベースウェブ上に形成する。この場合、拡散レベル値は、Sodim 
CO2 Diffusivity Tester（フランスのSodim SAS社より購入）を用いて測定した場合、お
よそ２ｃｍ／秒以上（原状ベースウェブの場合）から、０．０〜約０．２ｃｍ／秒の範囲
、またはより好ましくはおよそ０．１ｃｍ／秒未満まで低減する。Diffusivity Testerを
用いて１枚の紙の拡散値を測定する際には、紙を固定ヘッド内に位置決めして、紙が２つ
の垂直に並んだ室を隔てるようにする。上室は窒素などのキャリアガスを含み、下室は二
酸化炭素などのマーカーガスを含む。これら２室間には圧力差がないことから、ガスの移
動はガスの濃度差のみに起因して発生し、また、透過効果は発生しない。なお、透過は、
紙の両面間で圧力差が維持されるときに発生する。所定時間（例えば、約２５秒未満）後
、上室の窒素ストリーム内の二酸化炭素濃度を分析器によって測定する。次いで、コンピ
ュータを用いて検出濃度レベルを拡散性の測定値として変換する。
【００４８】
（付加材料の調製）
２００８年５月２３日出願の米国特許出願公開第２００８／０２９５８５４号明細書（
この文献の内容はすべて参照により本明細書に援用される）に記載されるように、フィル
ム形成組成物を用いてパッチ要素１２６を形成するのが好ましい。フィルム形成組成物は
、水と、高濃度の吸蔵剤（例えば水と吸蔵剤の総量の約１４重量％〜約５０重量％）を含
むと好ましい。フィルム形成複合物は、デンプン、アルギン酸塩、セルロース、またはゴ
ムなどの１つまたは複数の吸蔵剤を含み、またフィラーとして炭酸カルシウムをさらに含
むこともできる。また、フィルム形成組成物は抗しわ剤を含むと好ましい。デンプンがフ
ィルム形成複合物の場合は、濃度が約１６％〜約２６％だと特に有利であり、約２１％だ
と、現在のところ最も好ましい。
【００４９】
ラッパーから作られる喫煙品の着火特性を向上させるには、パターンは、酸化デンプン
を含む印刷溶液を塗布し、本明細書に記載の工程にしたがって形成すると好ましい。付加
材料の好適な印刷特性およびフィルム形成特性は、２０回転／分（ｒｐｍ）の#1スピンド
ルを１２０°Ｆ（約４８．９℃）で用いたBrookfield RVDV-2粘度計を用いて測定した場
合の粘度が、約４０センチポアズ（ｃＰ）〜約８０ｃＰの範囲、より好ましくは約４０ｃ
Ｐ〜約６０ｃＰの範囲である酸化デンプン水溶液を用いて達成することができる。プレス
時または印刷時に、熱湯および／または熱を加えることにより粘度を調節して、Zahn #2
カップを用いて１２０°Ｆ（約４８．９℃）で測定した場合の粘度が約１６．５〜約１９
．５秒、より好ましくは約１７秒〜約１９秒の好適な印刷液を最終的に実現する。印刷溶
液に用いられるデンプンは、好ましくは、最初から水と混ぜ合わせて、（重量で）約２９
％〜約３４％、より好ましくは（重量で）約３０％〜約３３％の固形分を有するデンプン
水溶液を形成することもできる。様々なデンプンを用いることができるが、本発明では、
限定はしないが、酸化デンプンを用いると好ましい。好適な酸化デンプンとしては、Nati
onal Starch, LLC社（現Ingredion 社）から入手可能なFloMax（登録商標）などの酸化タ
ピオカデンプンが挙げられる。その種類（例えばタピオカ）と処理（例えば酸化）を用い
ることで、好適な分子量範囲内にあるデンプン成分（例えばアミロースおよびアミロペク
チン）が得られる。
【００５０】
印刷溶液は、印刷中にデンプン水溶液を塗布および乾燥する過程で、ベースウェブにし
わが寄ってしまう傾向を軽減するのに十分な量の１，２‐プロピレングリコールも含むと
好ましい（プロピレングリコールの「抗しわ」効果）。現在のところ、この効果は、最終
的なラッパーにおいて、バンド内にプロピレングリコールが、グラム平方メートル当たり
約０．２〜０．５グラム、またはそれ以上の坪量レベルで存在する含有レベルにおいて達
成できると理解されている。プロピレングリコールおよび他の「抗しわ」剤の含有レベル
についてのさらなる詳細は、「抗しわ剤を用いたパターン付きラッパー（Patterned Wrap
per with an Anti-Wrinkling Agent）」と題された２００８年３月５日出願の米国特許出
願第６１／０６４４３８号明細書に記載されており、その内容は参照により本明細書に援
用される。
【００５１】
現在のところ好適とされる溶液は、プレス時、以下を含む（ここでのパーセンテージは
すべて溶液の全重量に基づく）。溶液の全重量の約１８重量％〜約２３重量％、より好ま
しくは約２０重量％〜２２重量％、さらにより好ましくは約２１重量％の量のデンプン；
溶液の全重量の約７重量％〜約１０重量％、より好ましくは約７重量％〜約９重量％、さ
らにより好ましくは約８重量％の量のプロピレングリコール；溶液の全重量の約９重量％
〜約１３重量％、より好ましくは約１０重量％〜１２重量％、さらにより好ましくは約１
１重量％の量の炭酸カルシウム；および実質的に残りの量（約５５重量％〜約６５重量％
、より好ましくは約６０重量％）の水である。
【００５２】
好適な含有レベルで、酸化デンプン水溶液の調合の最後または最後付近でプロピレング
リコールを添加すると、プロピレングリコールはさらに有益な効果をもたらすことも発見
されている。調合済みのデンプン水溶液に加えられたプロピレングリコールは、デンプン
成分が逆行すなわちゲル化する傾向を軽減して、安定剤として機能する。プロピレングリ
コールは、得られる印刷溶液に抗菌効果ももたらす。これら効果はともに印刷溶液の貯蔵
寿命を延ばす。印刷溶液の貯蔵寿命が延びれば、印刷操作を行う予定の場所から離れたと
ころで溶液を調製し出荷することが可能になる。後述の記載でさらに説明するが、印刷溶
液が利用可能な貯蔵寿命は、搬送中および／または印刷中、印刷溶液の温度を１２０°Ｆ
（約４８．９℃）〜１５０°Ｆ（約６５．６℃）の範囲、より好ましくは約１２０°Ｆ（
約４８．９℃）〜約１４０°Ｆ（約６０℃）の範囲内に維持できるとさらに長くなる。さ
らに、本明細書に記載する工程においてプロピレングリコールを加えることで、印刷溶液
の粘度を、その印刷適性がさらに促進されるレベルにまで低減させることができるという
効果が得られる。
【００５３】
好ましくは、炭酸カルシウムなどの従来のフィラー材料を所望により印刷溶液に加え、
それにより、印刷材料を軽くしてラッパー上で見えにくくし、最終的な喫煙品の自己消火
性能を向上させることができる。炭酸カルシウムを加える場合は、印刷の直前に印刷溶液
に加えると好ましい。炭酸カルシウムは、塗布溶液中の含水量を減少させるため、ラッパ
ーのしわを軽減するのに役立つ可能性もある。印刷溶液の炭酸カルシウム添加後のｐＨは
、約４〜約８、より好ましくは約７〜約８だと好ましい。
【００５４】
また、印刷溶液の所定パターンは、典型的には、約１０コレスタ単位〜約８０コレスタ
単位の範囲の通気性を有するベースウェブに塗布される。印刷溶液はベースウェブ上にフ
ィルムを形成すると好ましく、そのフィルムは、乾燥したとき、Sodim CO2 Diffusivity 
Tester（フランスのSodim SAS社より入手可能）を用いて測定した場合、毎秒０〜約０．
２０センチメートル（ｃｍ／秒）、またはより好ましく０〜約０．１０ｃｍ／秒の範囲ま
で局所的に拡散値を低減させるのに効果的である。
【００５５】
フィルムをラッパーへの塗布に使用するにあたり、デンプンのパラメータを選択する際
、様々なバランスまたはトレードオフを考慮する必要がある。例えば、高分子量のデンプ
ンだと拡散値の減少が有効に生じる可能性があるが、反面、そのような高分子量のデンプ
ンの溶解度は低く結果的には低濃度で用いなければならない。したがって水の含有率が非
常に高い印刷溶液となってしまい、これは乾燥要件を引き上げ、ベースウェブのしわ寄り
を悪化させる。
【００５６】
好適な実施形態では、図３に示すように、印刷溶液の調製は、バッチプロセスにおいて
、容器に水（２００）および酸化デンプン（２０５）を加えることにより行う。好適な実
施形態ではバッチプロセスが用いられる。バッチプロセスでは、約１５回転／分（ｒｐｍ
）という低速度で約７５°Ｆ（約２３．９℃）で水と酸化デンプンを混ぜ合わせて（ステ
ップ２１０）、水中にデンプン顆粒を拡散させ、ｐＨ範囲が約４〜約５．５の酸化デンプ
ン水溶液の混合物を形成する。好適な実施形態では、水を約７５°Ｆ（約２３．９℃）以
上まで加熱してから、酸化デンプンを添加する（ステップ２０５）。混合時（ステップ２
１０）、次いで、酸化デンプン混合物を、少なくとも約１８０°Ｆ（約８２．２℃）〜少
なくとも約２００°Ｆ（約９３．３℃）の範囲、より好ましくは約１９５°Ｆ（約９０．
６℃）まで加熱する。温度を上昇させる時間間隔は約６０分〜約９０分だと好ましく、ま
た攪拌して均一性を確保すると好ましい。次いで、加熱された酸化デンプン混合物は、少
なくとも約３０分間、より好ましくは少なくとも約４５分間混合しながら、上記述べた選
択した約１８０°Ｆ（約８２．２℃）〜約２００°Ｆ（約９３．３℃）の範囲、好ましく
は約１９５°Ｆ（約９０．６℃）に溶液を維持することにより（ステップ２３０）「加熱
調理（cook）」されると好ましい。加熱ステップおよび維持ステップの間、デンプン顆粒
（顕微鏡で検出可能）は、水分、膨張、破裂を吸収し、アミロースおよび／またはアミロ
ぺクチンを溶液に放出すると考えられている。
【００５７】
酸化デンプン水溶液を熱し（ステップ２２０）温度を維持した（ステップ２３０）後、
その温度を上記選択した温度またはより好ましくは約１８０°Ｆ（約８２．２℃）に実質
的に一定に保持しながら、上記酸化デンプン水溶液にプロピレングリコールも添加し（ス
テップ２５０）混合する（ステップ２６０）すると好ましい。プロピレングリコールを添
加するとき、室温である場合は、溶液の温度は上記１９５°Ｆ（約９０．６℃）から約１
８０°Ｆ（約８２．２℃）まで低下する可能性がある。プロピレングリコールを添加した
ら（ステップ２５０）、酸化デンプン水溶液を少なくとも約３０分間混合して、酸化デン
プン水溶液全体にプロピレングリコールを完全に拡散させる。
【００５８】
酸化デンプン水溶液は、加熱中（ステップ２２０）、維持中（ステップ２３０）、およ
び添加後（ステップ２５０）も混ぜ合わせ続けると好ましい。プロピレングリコールは、
室温またはそれ以上の温度に維持した後に、酸化デンプン水溶液に添加すると好ましい。
さらに、プロピレングリコールは、できる限り素早く酸化デンプン水溶液に添加すると好
ましい。バッチプロセスでは、例えば、加熱中（ステップ２２０）、維持中（ステップ２
３０）、および酸化デンプン水溶液にプロピレングリコールを添加後（ステップ２５０）
に、１０００ガロン（３７８５．４リットル）のタンク中で約１５ｒｐｍという低速度・
低せん断混合を用いて酸化デンプン水溶液を混合することができる。好ましくは、混合（
ステップ２６０）は、溶液が高温、好ましくは約１８０°Ｆ（約８２．２℃）またはそれ
以上である間に行うと好ましい。
【００５９】
代替的実施形態では、加熱（ステップ２２０）は、ジェット加熱器（jet cooker）の使
用により達成することができる。これは、加熱調理された（cooked）デンプンを実質的に
継続的な「オンデマンド方式」で生成することができるもので、そこでは、少なくとも約
１８０℃に加熱された液体が嵌入表面に向けて噴射され、液体におけるデンプンの顆粒構
造が破壊される。
【００６０】
理論上の制約がないものとすると、酸化デンプン水溶液混合物の温度を約１９５°Ｆ（
約９０．６℃）またはそれより高く維持することにより、どの残りのデンプン顆粒も、ア
ミロースおよび／またはアミロペクチンを膨張、破裂、および放出すると考えられる。そ
の後、プロピレングリコールを添加することにより、プロピレングリコールは酸化デンプ
ンの再結合を抑制し、それにより、デンプン印刷溶液のフィルム形成性能／能力をより長
期間持続できると考えられる。さらに、プロピレングリコールはデンプンとともに溶液に
留まって、２０ｒｐｍの#1スピンドルを用いたBrookfield RVDV-2粘度計で１２０°Ｆ（
約４８．９℃）で測定した場合に、約１００ｃＰ未満、より好ましくは約６０ｃＰ未満、
より好ましくは約４０ｃＰ〜約６０ｃＰの低粘度を有する、実質的に均質な混合物を実現
する。
【００６１】
さらに、酸化デンプン水溶液にプロピレングリコールを添加することにより、安定性お
よび抗菌効果が得られ、したがって、印刷溶液はより長く貯蔵できる。これら効果は、溶
液のｐＨが、印刷溶液が調製されてから数日間変化しない（すなわち、実質的に一定であ
る）ことにより裏付けられる。
【００６２】
プロピレングリコールの添加（ステップ２５０）および混合（ステップ２６０）後、印
刷溶液の温度は、約１２０°Ｆ（約４８．９℃）〜約１４０°Ｆ（約６０℃）の範囲に冷
却する（ステップ２４０）ことができる。印刷溶液の温度を約１２０°Ｆ（約４８．９℃
）またはそれ以上に維持して、凝集および粘度上昇を回避すると好ましい。溶液温度が約
１００°Ｆ（約３７．８℃）未満に低下すると、逆行が加速し、望まない溶液のゲル化が
生じることが認められている。ゲル化効果が始まってしまうと、溶液が逆行する状態を元
に戻すことはできない。
【００６３】
温度約１２０°Ｆ（約４８．９℃）では、印刷操作を始める前の印刷溶液の粘度は、２
０ｒｐｍの#1スピンドルを用いたBrookfield RVDV-2粘度計で１２０°Ｆ（約４８．９℃
）で測定した場合、約４０ｃＰ〜約６０ｃＰだと好ましい。また、温度約１２０°Ｆ（約
４８．９℃）では、印刷溶液のｐＨは約４〜約５だと好ましい。印刷操作を始める直前の
プレス機においては、熱湯の添加または温度上昇（１５０°Ｆ（約６５．６℃）以下）、
またはそれら両方を用いて、所望の最終的な印刷粘度（約１６．５秒〜約１９．５秒の範
囲、より好ましくは約１７秒〜約１９秒の範囲）を達成する。
【００６４】
一実施形態では、印刷溶液は次いで、印刷時に使用するまで、温度約１２０°Ｆ（約４
８．９℃）〜約１４０°Ｆ（約６０℃）でドラム／トートに保管される。ドラム／トート
は、ドラムの温度を少なくとも約１２０°Ｆ（約４８．９℃）に維持しつつ、必要に応じ
て断熱ブランケットまたは加熱トラックを用いて運搬することができる。ドラム／トート
は、加熱状態で保管することもできる。好適な実施形態では、印刷溶液は保管中、低速度
で継続的に攪拌することも可能である。印刷溶液は生成から７２時間以内に用いられると
好ましい。プロピレングリコールの添加とともに行う上記温度維持により溶液が安定し、
少なくとも２日〜３日またはそれより長い貯蔵寿命が達成可能となる。
【００６５】
好適な実施形態では、好ましくは、印刷溶液に炭酸カルシウムを添加する工程（ステッ
プ２７０）を含むこともできる。好適な実施形態では、約３００ポンド（約１３６．０８
キログラム）の印刷溶液を、約４０ポンド（約１８．１キログラム）の水と約４０ポンド
（約１８．１キログラム）の炭酸カルシウムと混合し、約１５分〜約２５分間混ぜ合わせ
ることができる。Neptune impellerを低速度で用いて混合物を混合し、混合物中に炭酸カ
ルシウム（またはチョーク）を懸濁させ、泡立ちを回避して印刷溶液を生成すると好まし
い。炭酸カルシウムは印刷の直前に添加して、炭酸カルシウムを溶液中で沈殿させないよ
うにすると好ましい。
【００６６】
変換器／印刷機では、次いで、印刷溶液を印刷プレス機の稼働ドラムにポンプ注入する
。最終的な印刷溶液（水と炭酸カルシウムの添加後）のｐＨは約７〜約８、粘度は、２０
ｒｐｍの#1スピンドルを用いたBrookfield RVDV-2粘度計で１２０°Ｆ（約４８．９℃）
で測定した場合に、約２０ｃＰだと好ましい。
【００６７】
プレス機では、本方法は、ラッパーのベースウェブを供給するステップ（ステップ２８
０）およびそのベースウェブに印刷溶液を塗布して（ステップ２９０）紙巻きタバコのラ
ッパーを形成するステップも含む。
【００６８】
好適な実施形態では、印刷溶液は、ベースウェブに、より高いデンプン量を許容し、よ
り少量の水を用い、そして、水分含量に対するプロピレングリコールの濃度がより高いた
め、プロピレングリコールはより高い抗しわ効果を有する。これらの特徴により、ベース
ウェブのしわは相乗効果を伴って実質的に減少し、また印刷溶液の粘度が下がり印刷適性
が促進される。例えば、３３コレスタのベースウェブ上に、２７ｍｍバンド周期で６．８
ｍｍ幅の固体バンドを塗布後、そのベースウェブ上に、約０．９グラム毎平方メートル（
ｇ／ｍ２）のデンプン、約０．４ｇ／ｍ２のプロピレングリコール、および約０．４ｇ／
ｍ２の炭酸カルシウムを堆積させる。
【００６９】
以下の実施例を用いて本明細書に記載の方法の実施形態を例示するが、実施例はそのよ
うな実施形態の範囲を限定する解釈されるものではない。
【００７０】
〔実施例〕
（実施例１）
酸化デンプンと水を約７５°Ｆ（約２３．９℃）で混合し、低攪拌速度（低せん断混合
）で混ぜ合わせながら、約４５分間、約１９５°Ｆ（約９０．６℃）まで加熱して混合物
を生成する。そこにプロピレングリコールを添加し、もう約３０分間混ぜ合わせながら、
溶液の温度を少なくとも約１８０°Ｆ（約８２．２℃）に維持する。混合しながら、溶液
を約１４０°Ｆ（約６０℃）まで冷却する。次いで、溶液をパッキングし、溶液の温度を
約１２０°Ｆ（約４８．９℃）〜約１４０°Ｆ（約６０℃）の範囲に維持し、プレス機の
ある場所へ搬送する。
【００７１】
溶液は、デンプンを約３１％（重量で）と、プロピレングリコールを約１０％（重量で
）と、水を約５９％（重量で）含む。次いで、プレス機または印刷操作において、約３０
０ポンド（約１３６．１キログラム）の溶液を４０ポンド（約１８．１キログラム）の熱
湯と約４０ポンド（約１８．１キログラム）の炭酸カルシウムと混合して、デンプンを約
２１％（重量で）と、プロピレングリコールを約８％（重量で）と、水を約６０％（重量
で）と、炭酸カルシウムとを約１１％（重量で）含む印刷溶液を生成し、最終的な好適な
印刷溶液を生成する。
【００７２】
その溶液は、所望の印刷適性とフィルム形成特性を示した。
【００７３】
（実施例２）
約７０°Ｆ（約２１．１℃）〜約８０°Ｆ（２６．７℃）の温度に加熱された水約５１
ポンド（約２３．１キログラム）を、National Starch, LLC社（現Ingredion 社）から入
手可能なFloMax（登録商標）などのデンプン粉約３１ポンド（約１４．１キログラム）と
混合する。上記水とデンプン粉は、さらに混ぜ合わされ、その間、約４５分間、約２００
°Ｆ（約９３．３℃）まで加熱されて、酸化デンプン水溶液を生成する。約１０ポンド（
約４．５キログラム）の凝縮蒸気または約２００°Ｆ（約９３．３℃）に加熱された追加
の水のいずれかを酸化デンプン水溶液に添加する。オーブンで焼く方法を用いて酸化デン
プン水溶液を試験すると、該溶液の固形分は約３１％である。２０ｒｐｍの#1スピンドル
を用いたBrookfield RVDV-2粘度計を用いて１２０°Ｆ（４８.９℃）で粘度を試験すると
、酸化デンプン水溶液の粘度は約５０ｃＰであることが見出される。酸化デンプン水溶液
のｐＨは約４〜約５である。
【００７４】
次いで、酸化デンプン水溶液にプロピレングリコール約８ポンド（約３．６キログラム
）を添加し、約１８０°Ｆ（約８２．２℃）〜約２００°Ｆ（約９３．３℃）の範囲の温
度で約３０分間混ぜ合わせる。次いで印刷溶液を約１３０°Ｆ（約５４．４℃）に冷却す
る。再度、２０ｒｐｍで#1スピンドルを用いたBrookfield RVDV-2粘度計を用いて１２０
°Ｆ（約４８.９℃）で粘度を試験すると、印刷溶液の粘度は約４５ｃＰであることが見
出される。これにより、プロピレングリコールが粘度を減少させるという有益な効果が裏
付けられる。印刷溶液の攪拌状態は実質的に一定に保たれ、その強度は、タンクのサイズ
、寸法、および攪拌の種類に依拠する。混合中に炭酸カルシウムを添加して、炭酸カルシ
ウムを懸濁させ、約１２０°Ｆ（約４８.９℃）〜約１３０°Ｆ（約５４．４℃）の温度
に維持された印刷溶液を生成する。印刷溶液は、水約５４．５ポンド（約２４．７キログ
ラム）、デンプン約２４．５ポンド（約１１．１キログラム）、炭酸カルシウム約１０．
５ポンド（約４．８キログラム）、およびプロピレングリコール約１０．５ポンド（約４
．８キログラム）を含み、Zahn #2カップを用いて１２０°Ｆ（４８.９℃）で測定した場
合の粘度は、約１７．５秒〜約１８．５秒である。
【００７５】
あるいは、酸化デンプンおよびプロピレングリコールの水溶液の濁り度を測定すること
により、粘度測定を用いて粘度変化を確認する前に、酸化デンプン水溶液およびプロピレ
ングリコールの変化を特定することもできる。濁り度は、所与の物質量を通過する光の量
で測定でき、よって、その測定を品質管理ツールとして利用し、その得られた酸化デンプ
ンおよびプロピレングリコールの水溶液を使用すべきか、それとも炭酸カルシウムと混合
する前に廃棄すべきかを判断することが可能になる。したがって、濁り度測定を用いて、
酸化デンプンとプロピレングリコールの水溶液のフィルム形成能力を判断することができ
る。
【００７６】
本発明の好適な実施形態を実践する際、溶液の温度を約１２０°Ｆ（約４８.９℃）〜
１５０°Ｆ（約６５．６℃）の範囲に維持するステップにより多くの利点が得られる。例
えば、限定はしないが、水溶液中の高デンプン含有量を達成および維持できること、水溶
液の粘度を下げられること等が挙げられる。したがって、印刷ステップを行うまで温度維
持ステップを用いることにより、ベースウェブにシングルパス塗布を行うのに適した所望
の印刷溶液を達成できる。
【００７７】
本明細書にしたがってプロピレングリコールを抗しわ剤として塗布するとき、プロピレ
ングリコールは、ある微生物が約１２０°Ｆ（約４８.９℃）〜約１５０°Ｆ（約６５．
６℃）のデンプン溶液中で増殖する傾向を抑制することもできる。
【００７８】
フィルム形成組成物は、グラビア印刷、デジタル印刷、テンプレートを用いたコーティ
ングまたは、または任意の他の適した技術を用いて、ラッパー１４０のベースウェブに塗
布することもできる。様々な実施形態において、付加材料のない領域が複雑な寸法を有し
ているため、シングルパスグラビア印刷操作が好ましい。しかしながら望むのであれば、
付加材料を含むパッチ要素１２６は、複数の連続層、例えば互いに位置合わせまたは配置
された２つ以上の層、を印刷することにより形成することも可能である。
【００７９】
シングルパスグラビア印刷操作の場合、好適なデンプン水溶液は、少なくともデンプン
を２５重量％、抗しわ剤（プロピレングリコールだと好ましい）を約２０％〜約３５％、
およびチョーク（微細炭酸カルシウムだと好ましい）を約３０％〜約８０％を含む（ここ
でのパーセンテージは、デンプン重量のパーセントに基づく）。上記溶液は、プレス機に
おいて、以下を含むとより好ましい（ここでのパーセンテージはすべて溶液の全重量に基
づく）。溶液の全重量の約１８重量％〜約２３重量％、より好ましくは約２０重量％〜２
２重量％、さらにより好ましくは約２１重量％の量のデンプン；溶液の全重量の約７重量
％〜約１０重量％、より好ましくは約７重量％〜約９重量％、さらにより好ましくは約８
重量％の量のプロピレングリコール；溶液の全重量の約９重量％〜約１３重量％、より好
ましくは約１０重量％〜約１２重量％、さらにより好ましくは約１１重量％の炭酸カルシ
ウム；および実質的に残りの量（約５５重量％〜約６５重量％、より好ましくは約６０重
量％の量）の水である。好ましくは、デンプン水溶液は、プレス機において、約１２０°
Ｆ（約４８.９℃）〜１４０°Ｆ（約６０℃）の温度で塗布され、２０１１年１２月１３
日出願の米国特許出願第１３／３２４７４７号明細書（代理人整理番号１０２１２３８−
００１２９２）の種々の記載にしたがって調製され塗布されると好ましい。この文献の内
容はすべて参照により本明細書に援用される。マルチパス操作の場合、好適な水溶液は、
およそ１６％のデンプン、６％のチョークまたは炭酸カルシウム、および６％の１，２プ
ロピレングリコール（溶液の重量パーセント）を含むことができる。
【００８０】
上記実施形態においては、チョークを加えたことにより、パターン付き紙巻きタバコの
自己消火傾向が抑制され、消費者からの製品の見栄えがよくなり、他の様々な関連する利
点を得ることが可能になる。
【００８１】
本明細書の記載に従う方法でパターン付きラッパーを作製するのに用いられるデンプン
水溶液に、抗しわ剤（プロピレングリコールなどであると好ましい）を加えることで、利
用する際に扱いやすいレベルまで横方向の収縮を低減させ、見立ったしわを軽減し、従来
生じていた折れ目がついてしまうという問題を本質的に解消することができる。抗しわ剤
の添加は、別の利益をもたらすことも確認されている。パッチ要素における割れや剥離も
抑制できると考えられている。また、抗しわ剤が存在すると、デンプン溶液はベースウェ
ブ内部に浸透するよりはベースウェブの表面上に留まる傾向が見られるため、フィルム形
成が促進される。抗しわ剤を含むデンプン水溶液から形成されたパッチ要素付近における
ラッパーの収縮は、３６インチ（約９１．４センチメートル）幅のベースウェブに対して
、約０．０６２５インチ（約０．１５９センチメートル）〜０．１２５インチ（約０．３
１８センチメートル）の範囲であることが観測されている。その範囲であれば、ベースウ
ェブに折れ目や過度なうねりは生じない。さらに、デンプン水溶液に抗しわ剤が含まれて
いると、シングル塗布や印刷パス等でベースウェブに付加材料を塗布することを可能にな
る。ただし十分な乾燥性能がそのような手法において確立されていることが条件である。
加えて、本明細書に開示されるように、抗しわ剤を加えることによりデンプン水溶液の貯
蔵寿命は著しく向上する。
【００８２】
（パッチ要素を有する紙巻きタバコのラッパー）
次に図２を参照する。付加材料を含むパッチ要素１２６により、喫煙品のＩＰ特性およ
びＳＥ特性は決定および調整される。これら付加材料を含むパッチ要素１２６をラッパー
１２３のベースウェブ１４０（図２参照）に塗布し、次いで、従来の紙巻きタバコ製造設
備においてタバコロッドに形成する。ベースウェブ１４０の公称通気性は、約２０コレス
タ〜約１００コレスタの範囲とすることができる。現在のところ、ベースウェブの公称通
気性は、約３０コレスタ〜約７０コレスタの範囲にあると好ましく、約３３コレスタ〜約
６０コレスタにあると最も好ましい。
【００８３】
ベースウェブ１４０の製造は、数フィート（１フィートは約０．３０メートル）は長（
通常は約３フィート（約０．９１メートル）から４フィート（約１．２２メートル）長す
なわち横寸法）をもつベースウェブを巻物状に巻いたものを作製することを含むと好まし
い。次いで、ベースウェブは印刷機等から引き出され、巻き取られてパターン付きの巻物
に形成され、次いで細長く裁断されてボビンに巻き付けられる。図２を参照すると、ベー
スウェブ１４０は、実際は、縦方向線１４５ａ、１４５ｂに沿って裁断され、その横寸法
は、以前説明したように、継ぎ目に沿った重なり合う部分を包含する喫煙品の公称外周と
相関関係にある。一対のパッチ要素１２６（例えばパッチ要素１３４ａ、１３６ａ）は、
線１４５ａと線１４５ｂの間に確立されていると好ましく、また、図１におけるタバコロ
ッド１２２の両側に位置してパッチ要素列１３１を確立すると好ましい。
【００８４】
長方形状の各パッチ対（例えば、パッチ１３４ａおよび１３６ａ（後者は図１では見え
ない））は、周方向パッチ列１３１（または「ゾーン」もしくは「バンド」）（例えば、
列１３１ａ）を画定する。列１３１の「幅」、すなわち、列１３１ａの２つのパッチ要素
１３４ａおよび１３６ａの各幅は、好ましくは約５ｍｍ〜１０ｍｍの範囲、より好ましく
は約６ｍｍ〜約９ｍｍの範囲、さらにより好ましくは約６．５ｍｍ〜約８．５ｍｍの範囲
である。さらに、各周方向領域、例えば列１３１ａにおいて、パッチ要素１３４ａおよび
１３６ａは周方向に離間しており、それにより、パッチ要素１３４ａおよび１３６ａはタ
バコロッド１２２に形成されるとき、ラッパー１２４の両側に沿って互いに対向関係にな
るように配置される。パッチ要素１３４ａおよび１３６ａは、タバコロッド１２２のラッ
パー１２４の両側に沿って互いに対向関係になるように配置されると好ましい。各パッチ
１３４ａ、１３６ａの周方向（すなわち紙ウェブに対して横方向）における長さは、好ま
しくは約６ｍｍ〜約１０ｍｍの範囲、より好ましくは約７ｍｍ〜約９ｍｍの範囲、さらに
より好ましくは約７．５ｍｍ〜約８．５ｍｍの範囲である。
【００８５】
好ましくは、ベースウェブ１４０のパッチ要素１２６の外側部分１３３には、実質的に
付加材料は存在しないことをさらに述べておく。より具体的には、隣接領域１３１ａ、１
３１ｂの間のエリアと各領域内の対向要素間（例えば、領域１３１ｂの対向要素１３４ｂ
、１３６ｂ間）のエリアには、本質的にパッチ要素（例えば、パッチ要素１３４ｂ、１３
６ｂ）を含む付加材料が存在しないと好ましい。
【００８６】
隣接領域間（列１３１ａ、１３１ｂの間、図１参照）の縦方向距離は、列間隔１３７（
またはバンド間隔１３７）と称され、好ましくは約６ｍｍ〜約１２ｍｍ、より好ましくは
約７ｍｍ〜約１１ｍｍ、さらにより好ましくは約８ｍｍ〜約１０ｍｍである。
【００８７】
隣接列１３１ａ、ｂ、ｃ、ｄの各パッチ要素１２６（図１および図２参照）は、好まし
くは互いに周方向にずらして配置されており、より好ましくは第２の列（１３１ｂ）、第
３の列（１３１ｃ）、および第４の列（１３１ｄ）はそれぞれ、第１の列１３１ａから徐
々にずらして配置されており、４つの列１３１ａ、ｂ、ｃ、ｄはすべて合わせて一組の列
１３９（または列セット１３９）を画定する。好ましくは、（バンド領域幅およびバンド
間隔幅を選択する毎に）十分な数の領域１３１を所与のタバコロッドに沿って確立し、喫
煙品が基板に載せられたときに、図１のパッチ要素対１３１ｂの片方やタバコロッドの反
対側にある第２のパッチ要素（図示されない）などの各パッチ要素対１３４が、タバコロ
ッド１２２と実質的に平行な方向を向く、タバコロッド１２２に沿う位置が少なくとも１
つの生じるようにする。喫煙品１２０がくすぶった状態で基板に放置されたとき、消火が
最も頻繁に生じるのは、タバコロッド１２２のこの場所（位置３０１）またはこの場所付
近である。この向きが最も近接して生じる、タバコロッド１２２に沿った位置を「消火領
域３０１」と称する。
【００８８】
４つ以上のパッチ列がタバコロッドの公称長さに沿って設けられると好ましい。さらに
、各パッチ列１３１のパッチは、隣接するパッチ列のパッチから周方向にずらして配置さ
れると好ましい。このずれた配置は、パッチ同士が互いから、タバコロッドの軸線１３４
に対して、約４０°〜約７５°の範囲、より好ましくは約４５°〜約６０°の範囲、最も
好ましくは約４５°ずれるように選択することができる。
【００８９】
どの特定の喫煙品１２０も、図１に示す向きとは違う向きで基板に載せられる可能性が
あり、かつ／またはそのパッチ要素のパターンは異なる可能性があるため、方向付けられ
た消火領域３０１は、タバコロッド１２２の異なる回転位置ごとにタバコロッド１２２に
沿って異なる縦方向位置に現れる可能性があることが理解できる。パッチ要素とバンド間
隔１３７のパターンは、方向付けられた消火領域３０１がタバコロッド１２２に沿って２
つ以上生じるように選択することもできる。
【００９０】
好ましくは、各パッチ要素１３４、１３６は、十分な付加材料を含んでおり、よって各
パッチ要素におけるラッパーの拡散性は、０．０ｃｍ／秒〜約０．２ｃｍ／秒、より好ま
しくは０．０ｃｍ／秒〜約０．１ｃｍ／秒の範囲まで減少させることができる。
【００９１】
現在理解されているように、本記載に係る、付加材料を徐々にずらして配置したパッチ
列により、低ＩＰ値と低ＳＥ値を有利に両立できるように喫煙品１２０（図１参照）を設
計することが可能になる。低通気性の付加材料を含むパッチ要素のパターンにより、タバ
コロッド１２２の長さに沿ったフィルム形成化合物のエリアが形成される。該エリアの存
在により、基板に置かれたとき、喫煙品１２０の火は基板との連携により消火されるが、
付加材料（例えばフィルム形成化合物）を含むこれらエリアは、喫煙品１２０が自由燃焼
状態において成人喫煙者により保持されたとき、喫煙品１２０の自己消火頻度を統計的に
減少させる。したがって、喫煙品１２０は、より低い着火性を示しつつも、本明細書の記
載にしたがってベースウェブにフィルム形成化合物からなるパターン１３０を塗布するこ
とにより、所望の自由燃焼性質または低ＳＥ値を保持することできる。
【００９２】
喫煙品の所望のＩＰ特性およびＳＥ特性を達成するには、ベースウェブ１４０が折り畳
まれていない状態（図２参照）にある間、またはベースウェブがまだ裁断されてボビンに
巻き付けられていない巻物状態のタバコ紙である間に、ラッパーであるベースウェブ１４
０にパターン１３０（図２参照）を塗布すると好ましい。本記載の目的は、たばこロッド
１２２に形成されたとき、２５以下のＩＰ値と５０以下のＳＥ値を示すラッパーを提供す
ることである。得られる喫煙品のＩＰ値が１５以下だとさらにより好ましい。得られる喫
煙品のＩＰ値が１０以下だと最も好ましい。ＳＥ値もより低いものが望まれる。これに関
し、ＳＥ値は約２５未満だとより好ましく、約１０未満だと最も好ましい。
【００９３】
パターンは、複数の周方向に延在する列１３１ａ、１３１ｂ、１３１ｃ、１３１ｄがタ
バコロッド１２２に沿って離間した位置に配置されるようにベースウェブに塗布するのが
好ましい。付加材料は、ベースウェブの片面または両面に塗布することができる。列１３
１は、タバコロッド１２２の公称長さにおいて、好ましくは３列〜６列、もっとも好まし
くは４列〜６列以上設けられる。より具体的には、好適な実施形態では、列セット１３９
は４つの列１３１を含むが、それより少ないかまたは多い列を含むことも可能である。一
般的に、パッチ要素１２６の構成は、前に説明したように、喫煙品１２２が基板に置かれ
たとき消火領域３０１が確実に生じるように、所与の列セット１３９の各列から構成され
る。次いで、列セット１３９（図２における参照符号１３９で表わされる）の長さ単位を
たばこロッドの公称長さよりも短くすることによって、完全な列セットが確実に生じる。
より具体的には、タバコロッドの公称長さ中に、整数で表わせる列数が生じると望ましい
。タバコロッドの公称長さは例えば約５４ｍｍである。例として、限定はしないが、縦方
向において８ｍｍ長さを有する４つのパッチ列を用いた場合、（縦方向に）隣接する列間
の間隔は約５．５ｍｍとなるはずである。
【００９４】
周方向列１３１ａ、１３１ｂ、１３１ｃ、１３１ｄはそれぞれ、タバコロッド１２２の
公称長さよりも短い、タバコロッド１２２に沿った縦方向のピッチまたは周期（すなわち
、１つの列の始まりから隣接する列の始まりまでをタバコロッドに沿って測定した長さ）
を有する。縦方向ピッチ長または周期が公称長さの約２５％になるように選択することに
より、各タバコロッド１２２に列が４つ形成されることになる。
【００９５】
列セット１３９に対応するパターンが、タバコロッド１２２の長さに沿って少なくとも
部分的に繰り返されると好ましく、タバコロッド１２２に沿って複数の列セットが生じる
ように列セット１３９の単位長を構成することが考えられる。
【００９６】
刻みタバコにラッパー１４０を巻き付けてタバコロッド１２２を作るとき、任意の縦方
向位置にある付加材料を含む各パッチ要素は互いに約１８０°離間していると好ましい。
さらに、印刷面積対利用可能な表面積の比（所与のパッチ列のパッチ要素面積を喫煙品の
外周で割ったものに、パッチ列幅および隣接するパッチ列間の間隔をかけたもの。ここで
の比は「印刷面積比」と定義する。）は実質的に１未満である。このゾーン面積比は、約
２０％未満〜約５０％未満の範囲、より好ましくは約２０％未満〜約３５％未満の範囲だ
と好ましい。より具体的には、いくつかの実施形態では、付加要素に占められる面積対全
面積のゾーン面積比は３０％未満、またさらに２５％未満である。上記ゾーン面積の占め
る比率が高いと（すなわち１に近いと）主流煙における一酸化炭素濃度が増加すると考え
られているため、一般的にはゾーン面積の占める比率は低く保つのが望ましい。
【００９７】
パターン１３０のパッチ要素は、ラッパーのベースウェブにフィルム形成組成物の水溶
液を一層または複数層塗布することによって形成して、それらパッチ要素における紙の通
気性を低下させることができる。あるいは、セルロースを含む物質を用いてパッチ要素を
形成することもできる。フィルム形成組成物を用いる場合、そのフィルム形成組成物は、
好ましくは、水と、例えば２０重量％〜約５０重量％という高濃度の吸蔵剤とを含むこと
ができる。フィルム形成化合物は、デンプン、アルギン酸塩、セルロース、ガムなどの１
つまたは複数の吸蔵剤を含むことができ、またフィラーとして炭酸カルシウムを含むこと
もできる。デンプンがフィルム形成化合物の場合は、濃度が約２１％だと有利となり得る
。フィルム形成組成物は、グラビア印刷、デジタル印刷、テンプレートを用いたコーティ
ングまたは噴霧、または任意の他の適した技術を用いて、ラッパー１２３のベースウェブ
に塗布することもできる。例えば、米国特許出願第１１／５００９１８号明細書に記載さ
れたフィルム形成化合物およびフィルム形成化合物を塗布するための方法を、ラッパーの
ベースウェブにパターンを塗布するために選択することができる。上記文献の内容はすべ
て参照により本明細書に援用される。望むのであれば、付加材料を含むパッチ要素は、複
数の連続層、例えば互いに位置合わせまたは配置された２つ以上の層、を印刷することに
より形成することも可能である。また、複数層を用いて付加材料を含むパッチ要素を形成
するとき、複数層におけるそれら材料は同じにすることも、異ならせることもできる。例
えば、ある層はデンプンとし別の層はデンプンと炭酸カルシウム（またはその逆）とする
ことができる。
【００９８】
付加材料を含むパッチ要素のパターン１３９について、現在のところ好適とされる実施
形態を図２に例示する。付加材料のパッチ要素は四辺形であり、具体的には、略長方形ま
たは略正方形である。
【００９９】
（ｉ）列１３１ａのパッチ要素１３４ａ、１３６ａと（ｉｉ）隣接する列１３１ｂの対
応パッチ要素１３４ｂ、１３６ｂの間の周方向ずれｘは、裸の状態のボビンの横方向にお
ける全長の約１０％〜約３５％の範囲にあると好ましい。上記周方向ずれｘは、裸の状態
のボビン１４０の横方向における長さの約１２％〜約３５％の範囲にあるとより好ましい
。上記周方向ずれｘは、付加材料列の周方向寸法すなわち横寸法の約半分だと最も好まし
い。他の列１３１ｃ、１３１ｄにある付加材料を含むパッチ要素は、互いに同じずれｘに
よって、同様に周方向にさらにずれている。一実施形態では、列セット１３９の各列１３
１は、互いに横方向に約３．５ｍｍ〜約４ｍｍの範囲でずらすことができ、一例として、
４つの列１３１からなる列セット１３９および約２５ｍｍ外周のタバコロッドでは約３．
３７５ｍｍずらすことができる。
【０１００】
パターン塗布により確立された列１３１ａ〜列１３１ｄは、ベースウェブ１４０の長さ
に沿って繰り返されると好ましい。明らかに、周方向ずれｘがボビンの横方向幅の１２．
５％未満の場合は、４より大きい数の列を用いるとパターン１３０は完全なサイクルまた
は位相長またはピッチを画定することになる。反対に、周方向ずれｘが１２．５％より大
きい場合は、パターン１３９は、（図２におけるパターンの場合のように）４未満の数の
列により完全なサイクルを画定することになる。
【０１０１】
基板１９８上に載置された喫煙品１２０の３つの異なる配置により、低通気性の付加材
料を含むパッチ要素と基板１９８の間に生じる連携を例示する。一配置では（図４参照）
、本記載に係る喫煙品１２０の側面図を例示する。喫煙品１２０をその縦軸を中心として
４５°回転させると（図４の左端から見て時計回り）、図５に示す正面図と同様の図とな
る。同様に、喫煙品１２０をさらに４５°回転させると（やはり図４の左端から見て時計
回り）図６に例示された正面図となる。図４〜図６それぞれにおいて、付加材料を含む少
なくとも一対のパッチ要素（例えば、図４ではパッチ要素１９２、１９２’（図示せず）
、図５ではパッチ要素１９４、１９４’、図６ではパッチ要素１９６、１９６’）は、タ
バコロッド１２２の長さ方向において喫煙品の側面に位置することがわかる。付加材料を
含むパッチ要素が実質的に喫煙品１２０の両側面に位置するような位置（図１０）では、
パッチ要素１９２、１９２’は、実質的に直立状態または基板１９８の表面に対して略垂
直となる。パッチ要素１９２、１９２’のこの向きは、図１１に最もわかり易く示されて
おり、図１１では対向するパッチ要素１９２、１９２’は、断面図において、喫煙品１２
０の対応する対向側面にそれぞれ位置している。この位置はタバコロッド１２２の径を中
心にして実質的に対称であり、この径は基板１９８の表面に対して実質的に平行である。
【０１０２】
付加材料を含むパッチ要素の、喫煙品１２０に沿う他の縦方向位置における向きを図７
〜図９に示す。図７では、付加材料を含むパッチ要素１９０、１９０’は、一方のパッチ
要素１９０が基板１９８と接触するような位置にある。図９では、一方のパッチ要素１９
６’は基板１９８と接触しているが、他方のパッチ要素１９６は喫煙品１２０の上部に位
置している。図７〜図９を検討すると、記載した付加材料を含むパッチ要素のパターンを
有する喫煙品１２０の角度位置にかかわらず、付加材料を含む少なくとも一対の対向パッ
チ要素は、実質的に図１０に示す位置、またはその位置に近い僅かに回転した位置にある
ことがわかる。この位置は上記で、方向付けられた消火領域３０１と称したものである。
【０１０３】
喫煙品１２０が自由燃焼条件（図１１）にあるとき、パッチ要素１９２、１９２’は低
通気性を有するため、タバコロッド１２２の燃焼炭への空気の流れは妨げられる。一方、
ラッパーの下部３０４は、タバコロッド１２２の下部または下側への空気の自由な出入り
を許容して、炭の燃焼を支援する。喫煙品１２０を基板１９８に置くと、大きな違いが生
じる（図１０参照）。この場合、基板１９８が、タバコロッド１２２の下部１９０への上
向きの空気の流れを妨げる。パッチ要素１９２、１９２’と基板１９８は連携して極小エ
リア３００、３０２を画定し、そこを介してベースウェブを通って空気が運ばれる。より
具体的には、パッチ要素１９２の下部と基板１９８の間の垂直エリア３００およびパッチ
要素１９２’下部と基板１９８の間の垂直エリア３０２により、空気を通過させてタバコ
ロッド１２２のくすぶっている炭に該空気を到達させるためのエリアの実質的な減少が得
られる。空気中の酸素が奪われた結果、図１０に示すような位置にある付加材料を含む対
向パッチ要素に燃焼線が到達すると、くすぶっている炭は自己消火する。炭の燃焼を支援
する空気が存在するエリアが実質的に減少する状態は、付加材料を含むパッチ要素が基板
１９８に接触していないとき、図１０に示す位置と図７に示す位置の間のタバコロッド１
２２の回転位置においても存在する。図１０では、空気の流れにアクセス可能なエリアが
最も減少する位置が表わされている。同様に、付加材料を含むパッチ要素の他の任意対が
図１０に示す位置に実質的にある状態で喫煙品が基板１９８上に置かれた場合も、そのよ
うなパッチ要素の他の対において自己消火が起こりやすいことになる。
【０１０４】
しかしながら、図９に実質的に示すように、付加パッチ要素のうちの１つを基板１９８
に接触するように喫煙品を基板に１９８に置くと、付加パッチ要素は、空気のベースウェ
ブへ通過を可能にするエリアを十分に制限することができ、また、そのエリア減少を生じ
させる、基板１９８と付加パッチ要素間の材料の連携度合いも、消火領域３０１で起こる
ものと比較して少ない。
【０１０５】
上述の例では、ＩＰ値の低減、ＳＥ値の低減、およびパターン１３９付きのラッパーを
有する喫煙品１２０の自由燃焼性質の向上について、喫煙品が、３つの特定の向き（これ
ら向きは互いに４５°離間した（ずれた）ものである）のうちの１つの向きで基板１９８
上に偶然置かれた状況と関連させて説明した。当然だが、話を簡潔にするために、前述の
やり方で上記説明を行った。本記載によるパターンにより、どちら側の部分が基板１９８
と接しているかにかかわらず、また喫煙品の所望の自由燃焼性質が失なわれてしまう程ラ
ッパーにフィルム形成化合物を塗布しなくても、喫煙品を消火できることは容易に理解で
きるであろう。これは、フィルム形成化合物からなる対向するパッチ要素は、基板１９８
と接触している側部から正確に９０°の位置に出現する必要はないことを認識することで
理解可能である。それらパッチ要素は、基板１９８と接触している側部により近いまたは
より離れた場所、例えば基板と接触している側部から約６０°〜１２０°の場所に集める
ことができる。３つ以上のパッチ要素１２６により、喫煙品１２０の外周に、パッチの各
列１３１が構成されることも考えられる。
【０１０６】
また、特定の選択されたパターンの場合、喫煙品を消火する能力は、縦方向位置におけ
るフィルム形成化合物の特定の面積毎重量よりも、付加材料（例えばフィルム形成化合物
）の縦方向の最小幅を実現することに依拠する。長方形パッチ要素またはパッチの長さは
、用いられた特定の設計、ベースウェブ、およびフィルム形成化合物では、例えば、約７
ｍｍ以上とすることができる。用いるフィルム形成化合物の量を増やして、自由燃焼性質
を通常損なうことなく、ＩＰ性能を向上させることができる。望む場合は、ラッパーに燃
焼促進剤を塗布してさらに高付加レベルを支援することもできる。
【０１０７】
付加材料を含むパッチにより、ラッパーの拡散性が、約０ｃｍ／秒〜約０．２ｃｍ／秒
の範囲、より好ましくは約０ｃｍ／秒〜約０．１ｃｍ／秒の範囲まで減少すると好ましい
。
【０１０８】
したがって、付加材料を含むパッチ要素のらせん状に回転する配置により、ラッパーの
どの側部が基板１９８に対して載置されているかにかかわらず、タバコロッドに沿う縦方
向において、タバコロッドの両側に沿って配置されたパッチ要素を有する位置が少なくと
も１つは常に存在する状況が作られることが分かる。そのパッチ要素は、基板１９８と接
触してはいないが、喫煙品が基板１９８に放置されたときに、くすぶっている喫煙品を消
火するのに十分な形状および付加材料を有する。この構成により、ＩＰ値が２５％以下の
喫煙品の設計が可能になる。パッチの各列１３１がパッチ要素１２６間に覆われていない
エリアを含む場合、喫煙品は、自由燃焼中、著しく向上したＳＥ性能を示す。この構成に
より、ＳＥ値が５０％未満、または２５％未満の喫煙品の設計が可能になる。
【０１０９】
上記実施形態では、喫煙品の断面は略円形である。したがって、喫煙品のどの側部を基
板１９８に対向させて置くこともできる。しかしながら、本明細書に教示するパターンは
、喫煙品のどの側部が偶然基板１９８に対向して置かれることになるかにかかわらず、図
１０および図１１と関連する上記の燃焼特性（ＩＰ値２５％以下およびＳＥ値５０％以下
）を実現できるようなパターンである。上記パターンは、ベースウェブがタバコロッド１
２２に巻き付けられたとき、タバコロッド１２２に沿う１つまたは複数の縦方法位置にお
いて、基板１９８と接触していない両側に、フィルム形成化合物からなるパッチ要素が出
現するように選択されると好ましい。フィルム形成化合物を有する縦方向における２つ以
上の位置を両側に配置して、燃焼線が喫煙品の火を消し得た部分を超えてしまった後で喫
煙品を基板１９８上に置くという状況にも対処できるように、または、喫煙品が基板１９
８に置かれるとき、付加材料からなる側面パッチ要素が常に燃焼線の比較的近くに存在す
るようにすると好ましい。
【０１１０】
望むなら、付加材料を含むパッチ要素の幾何形状は、四辺形以外の、例えば楕円形や他
の多角形等にすることもできる。
【０１１１】
付加材料を含むパッチ要素１２６は、好ましくは印刷技術によりベースウェブ１４０に
塗布することができる。１つまたは複数の印刷技術（直接印刷、オフセット印刷、インク
ジェット印刷、グラビア印刷等からなる群から選択される）を用いてパッチ要素１２６を
塗布することができるが、好ましくはグラビア印刷工程を用いることになる。グラビア印
刷を用いると、堆積速度、堆積パターン等に対して十分な調節が得られ、かつグラビア印
刷はベースウェブ１４０上での高速印刷に適している。本開示では、「高速度」印刷は、
ベースウェブ４０が約３００フィート（約９１．４メートル）／分よりも早い線速度で印
刷工程を進むことを意味する。紙巻きタバコの製造が目的の場合は、４５０フィート（約
１３７．２メートル）／分を上回るベースウェブ印刷速度が好ましく、５００フィート（
約１５２．４メートル）／分を上回るかまたはそれよりも速いとさらに好ましい。ここで
、高速度印刷工程により製造されたラッパーと低速度印刷工程により製造されたラッパー
を比較すると、付加材料の堆積速度は、堆積した付加材料のパターンの質と同様、有意に
変動する可能性がある。より高速の印刷操作により、所望のＩＰ値（性能）および所望の
ＳＥ値（性能）の両方をもたらすことが可能なラッパーの製造を達成できる。
【０１１２】
注目すべきことに、ベースウェブは、許容可能な紙としての外観（すなわち品質欠陥が
ない）を有しつつも、高すぎるまたは許容できないほどの折れ目またはしわの統計的発生
率は伴うことなく、約１０００フィート（約３０４．８メートル）／分の速さで、図１お
よび図２と関連して記載される実施形態にしたがって、パッチ要素を含むように変換（印
刷）可能なことが確認された。
【０１１３】
本発明では、様々な抗しわ剤が本明細書に記載の所望の特性を達成するのに適している
と考えられる。特に、抗しわ剤は、グリセリン、プロピレングリコール、および１，２、
プロピレングリコールからなる群から選択される。プロピンレングリコールが抗しわ剤群
のうちで好ましいが、１，２プロピレングリコールが抗しわ剤群のうちで最も好ましい。
【０１１４】
本発明のパッチ要素１２６は、デンプン、チョークまたはＣａＣＯ３、および抗しわ剤
を含む水溶液を含むと好ましい。多くの種類のデンプンを候補に挙げることができるが、
付加材料層のデンプン成分としては、タピオカデンプンが現在のところ好ましい。適した
市販のデンプンは、National Starch, LLC社（現Ingredion 社）から入手可能なFLO-MAX8
（登録商標）である。
【０１１５】
多くの種類の炭酸カルシウム粒子が本明細書の趣旨および範囲内であると考えられる。
しかしながら、現在のところ、Solvay Chemicals, Inc.社から入手可能なSOCAL 31が適し
た市販の炭酸カルシウムである。SOCAL 31は、平均粒子サイズ約７０ｎｍ（ナノメートル
）を有する超微細な析出形態での炭酸カルシウムである。炭酸カルシウムのより大きな粒
子は、少なくとも部分的により大きな粒子が溶液からより速く析出される傾向があるため
に、かつ少なくとも部分的に本明細書で説明した有用な特性を得るのにより多くの量を必
要とするために、炭酸カルシウムの超微細な析出形態と比較すると、この用途では同じよ
うに機能しないことが観察されている。
【０１１６】
フィルム形成化合物は、デンプン、アルギン酸塩、セルロース、またはガムなどの１つ
または複数の吸蔵剤を含むことができ、またフィラーとして炭酸カルシウムを含むことも
できる。デンプンがフィルム形成化合物の場合は、濃度が約２１％だと有利となり得る。
フィルム形成組成物は、グラビア印刷、デジタル印刷、テンプレートを用いたコーティン
グまたは噴霧、または任意の他の適した技術を用いて、ラッパーのベースウェブに塗布す
ることができる。
【０１１７】
ベースウェブのコーティングされていないエリアは、通気性を低減させるどのような付
加材料も含まないかまたは本質的に含まないと好ましい。
【０１１８】
ベースウェブ１４０の製造は、数フィート（１フィートは約０．３０メートル）長（通
常は約３フィート（約０．９１メートル）長すなわち横寸法）をもつベースウェブを巻物
状に巻いたものの作製を含むことになる。次いで、ベースウェブは印刷機等から引き出さ
れ、巻き取られてパターン付きの巻物に形成され、次いで細長く裁断されてボビンに巻き
付けられる。印刷操作は巻物状のものに対して行うのが好ましいが、裁断後のものに行う
こともできる。好ましくは、ボビン自体も、タバコロッド１２２を作るのに必要な幅と同
等な横寸法またはそのような幅の整数倍（例えばそのような幅の１、２、または４倍）を
有するようになる。ボビンは、典型的な紙巻きタバコを製造する機械での使用に適合する
ようにする。ラッパーの横方向寸法は、タバコロッドの公称外周および継ぎ目の重なりを
考慮したものだと好ましい。結果として、ラッパーが裁断されるとき、そのラッパーから
形成される喫煙品は、精密な重なりを伴う縦方向の継ぎ目を常に有することになる。
【０１１９】
ベースウェブは、第１のグラビア印刷ステーションに進むかまたはそこを通過する。そ
こでは、各パッチ要素の第１の層がラッパー上に印刷される印刷工程は、ベースウェブの
「フェルト面」または「ワイヤ面」、またはその両方に対して行われる。
【０１２０】
デンプン水溶液を付加材料として用いるとき、その溶液を塗布するための印刷プレス機
に入れる前および印刷プレス機での準備は、２０１１年１２月１３日に出願された米国特
許出願第１３／３２４７４７号明細書に教示されるように、付加溶液を約１２０°Ｆ（約
４８.９℃）〜約１４０°Ｆ（約６０℃）に維持するというものである。
【０１２１】
パッチ要素の幾何的特性を示す望ましい例が２つ確認されている。１つ目の配列では、
パッチ要素の縦方向長さは約７ｍｍ、周方向寸法は約８．２５ｍｍとすることができる。
２つ目の配列では、パッチ要素の縦方向長さは約８ｍｍ、周方向寸法は約８．２５ｍｍと
することができる。
【０１２２】
（印刷装置）
次に図１２を参照すると、好適な印刷装置は、供給リール６０１と、回収リール６０８
と、くぼみ付き印刷シリンダ（グラビアローラ）６１０と、圧シリンダ６１２と、任意で
備える支援ローラ６１４と、シリンダ６１０と６１２の間に画定されるニップ６１６と、
付加材料のリザーバ６１８と、リザーバ６１８から付加材料を送り込むよう作動するポン
プ６２０と、熱交換機６２２と、塗布器具６２４と、溶液槽６２６と、回収器６２７と、
排水口６２８と、ドクター刃６３０と、アイドラーローラ６３４とを備える。
【０１２３】
圧シリンダ６１２は、逆回転するように、印刷シリンダ（またはグラビアローラ）６１
０の軸と平行な軸に取り付けられている。いくつかの用途では、圧シリンダは非金属の弾
性表面を有する。圧シリンダは、ローラと任意で備わる支援ローラ６１４の間に位置する
。支援ローラ６１４もまた、回転するように、グラビアローラ６１０の軸と平行な軸に取
り付けられており、圧シリンダに対して逆回転する。任意の支援ローラ６１４が提供する
機能の１つは、圧シリンダの中央部を強化して、グラビアローラ６１０と圧シリンダ６１
２の間に均一な印刷圧力が得られるようにする、というものである。グラビアローラ６１
０と圧シリンダ６１２は連携してニップ６１６を画定し、印刷工程の間、そのニップ６１
６を通ってベースウェブは引き出される。ニップ６１６のサイズは、ベースウェブがグラ
ビアシリンダ６１０と圧シリンダ６１２の間を移動するとき、ベースウェブを挟んで締め
付けるようなサイズである。ベースウェブにニップ圧６１２がかかることにより、グラビ
アローラ６１０からラッパーベースウェブ１４０への正確な付加材料の転写が保証される
。
【０１２４】
好適な実施形態では、リザーバ６２８は、ベースウェブ１４０上にパッチ要素１２６を
形成するための吸蔵組成物（付加材料）、好ましくは上記デンプン水溶液を含む。リザー
バは、粘性を有する吸蔵組成物に対処可能な適したポンプ６１０とつながっている。次い
で、吸蔵組成物は適した熱交換機６２２へ送られ、そこで吸蔵組成物は昇温し約４０℃〜
約９０℃（又は約１２０°Ｆ〜約１４０°Ｆ）の範囲に保たれ、これにより吸蔵組成物の
粘度は、グラビア印刷およびデンプン溶液の所望の状態を維持するのに適したレベルに調
整される。上記したように、グラビア印刷は通常約２００ｃＰ未満の粘度を必要とする。
吸蔵組成物の温度は、粘度が約１００ｃＰ未満になるように選択すると好ましい。例えば
、吸蔵組成物の粘度は、約１２０°Ｆ（約４８.９℃）で約１０ｃＰ〜約４０ｃＰとする
ことができる。
【０１２５】
別に設けられた熱交換器６２２を開示したが、リザーバ６１８自体で吸蔵組成物の熱調
節を行うのも望ましい。例えば、加熱素子と攪拌装置をリザーバ６１８に設けて、吸蔵組
成物の昇温を維持することもできる。リザーバ内に熱調節器を設置することにより、ポン
プの選択と動作要件を単純化することができるという利点を得られる。これは、吸蔵組成
物は既に熱せられているはずであるため、低粘度を示し、温度が低いと高くなる粘度にお
いて、ポンプで吸蔵組成物に対応する必要がなくなるからである。リザーバ内で温度調節
を行うか別の熱交換機で行うかにかかわらず、熱調節ステップは、吸蔵組成物が焦げてし
まうことを回避するように選択された調節温度で行うことが重要である。焦げてしまうと
、吸蔵組成物に変色が生じ、その特性に影響がでる可能性がある。
【０１２６】
またデンプン水溶液の温度は、印刷操作の前および印刷操作中、約１２０°Ｆ（約４８
.９℃）〜約１４０°Ｆ（約６０℃）の範囲、または約その範囲の温度に維持することが
重要である。デンプン水溶液はこれらの温度を下回った場合、不可逆的に劣化する傾向が
ある。
【０１２７】
熱調節ステップがどこで行われるかにかかわらず、加熱された吸蔵組成物は、好ましく
は、グラビアシリンダ幅にわたって吸蔵組成物を塗る適切な塗布器具６２４に送達される
。この塗るステップは、吸蔵組成物をグラビアシリンダに注ぐかまたは噴霧する、または
液体の吸蔵組成物を回収器６２７に送達して吸蔵組成物の溶液槽６２６とグラビアシリン
ダ６１０の下部と接触を確立することにより行うことができる。グラビアシリンダ６１０
を加熱することで吸蔵組成物の早期の冷却を防止することが可能になる。
【０１２８】
回収器６２７は、一般に、溶液を回収するのには十分だがグラビアシリンダ６１０の上
部よりはずっと低い高さまで、部分的にグラビアローラに沿って延在する。溶液槽が回収
器の上部まで達すると、吸蔵組成物は排出口６２８を通って装置の下部まで流れてタンク
まで戻ることができる。よって吸蔵組成物は、印刷ステーション内を循環し、上述の熱調
節装置により適切な印刷粘度に維持される。
【０１２９】
（印刷シリンダ）
次に図１３を参照すると、好適な実施形態では、複数のくぼみ領域６１１、６１１’を
有するくぼみ付き印刷シリンダ（印刷ローラ）６１０が備えられており、それらくぼみ領
域は、図１３で矢印「ｗ」および「ｓ」でそれぞれ表される、パッチ要素の所望の幅「ｗ
」とバンドまたは列間の所望の間隔「ｓ」に対応するシリンダ６１０の周囲に沿って離間
関係にある。図１３および図１４では、くぼみ領域６１１、６１１’と印刷列１３１、１
３１’の詳細はそれぞれ省略されているが、省略された詳細は、図１４で印刷列１３１、
１３１’として示されるものに相当するはずである。くぼみ領域６１１はそれぞれ、シェ
ブロン形状をとるようわずかに角度が付いていると好ましい。シェブロンの頂部９０１に
おける角度「Ａ」は約１７０°よりも大きい。このような形状は、紙の縦方向（machine 
direction）に沿う、左右半分で逆方向につくどのようなひだまたはしわも広げることに
より、付加材料を塗布する際に紙ベースウェブにかかる応力をさらに軽減するのに役立つ
。くぼみ領域６１１は、シェブロン形状をとらず、代わりに直線状に配列されることも想
定される。
【０１３０】
好ましくは、ローラの外周は、パッチ要素とパッチ要素幅の間の公称距離の和の整数倍
となるように決定する。したがってローラの一回転につき、その所定の整数の数だけパッ
チ要素がベースウェブ１４０上に印刷される。
【０１３１】
印刷の均一性および効率性は、プレス機におけるニップ圧を高めることによりさらに促
進される。好適な実施形態では、例えば印刷操作の分野で通常加えられる圧力より、およ
そ１０％〜１５％ニップ圧を増強した。
【０１３２】
図１４に示すように、好適な実施形態では、各ウェブ１４０にはその長さ方向に沿って
パッチ要素１２６の列１３１が多数印刷される。好ましくは、パッチ要素１２６は、各パ
ッチ要素１２６（図１）の前縁にある頂点７００が、先行するパッチ要素１２６の後縁１
４８（図１）上の外側点７１０、７１０’（図１４）と本質的に横方向において並ぶ配置
で、（裁断前に）ベースウェブ上にシェブロンパターンとして印刷される。言い換えると
、頂点７００（図１４）および外側点７１０、７１０’は、本質的に架空の横線７０２に
沿うものである。頂点７００における角度は、ロール幅が増加または減少する場合、前述
の関係が再確立できるように調節可能であることが想定される。頂点角度は約０．５°〜
約５°の範囲にあると好ましい。あるいは、頂点７００は、調節されたパッチ要素１２６
の外側点７１０、７１０’より、縦方向において僅かに前に確立することもできる。
【０１３３】
グラビアローラ６１０のエッチングされた領域６１１、６１１’（図１３）は互いに対
応するように構成され配列される。このシェブロン形状とそれら領域の関係性は、印刷操
作の結果としてベースウェブに起こる過度のうねりを回避するのに役立つため、印刷ウェ
ブの巻き取りおよびウェブを裁断してボビンに巻き付ける操作を、許容できないほどの折
れ目および裂け目を発生させることなく行うことができる。より具体的には、付加組成物
の塗布後、ベースウェブ１４０全体を横するどの横領域（または架空の線）においても、
横領域は、ベースウェブ１４０上に、付加材料で処置されていない箇所および付加材料で
処置された箇所を備えることになる。これに対し、シェブロン形状でない場合（すなわち
、パッチ要素がウェブを横切るように直線状に配列されている場合）、付加材料水溶液の
乾燥時の収縮効果はバンド位置に集中し、よってウェブの横領域のいくつかは収縮効果を
すべて受け、いくつかの隣接する横領域は収縮効果を受けない。この状況がうねりを悪化
させ、巻き取りおよび裁断時における、ウェブの折れ目および裂け目につながることが知
られている。
【０１３４】
シェブロン形状（図１４）を取る場合は、付加組成物の収縮効果は縦方向成分に分配さ
れ、細い架空の横領域だけで付加材料の塗布のすべてを引き受けなくてはならないという
ことはない。結果として、折れたり裂けたりする傾向は軽減される。したがって、付加材
料を乾燥させるときに起こる横方向におけるウェブの収縮は、印刷（すなわちパッチ）エ
リアに集中することはなく、収縮量は、頂点７００の前側における最小値から頂点におけ
る後縁頂点７０９まで徐々に増加し、バンド（各列１３１）の前縁１４６（図１）がバン
ド（図１４）の横縁に達するまでは実質的に一定を保つ。この位置から、収縮量は、最小
収縮値が存在する場所であるバンドの後縁まで減少する。したがって、シェブロン印刷設
計は、非連続的な段階的収縮というよりは、漸進的な収縮変化をもたらし、結果的に、ベ
ースウェブを垂直に横切るように配置された平行バンドを用いた従来の技術と比較して、
うねりを抑えることができる。
【０１３５】
なおも図１４を参照する。ベースウェブ１４０にパッチ要素１２６のシェブロン形状列
１３１が印刷されると、ベースウェブは巻かれ、次いで縦方向に裁断されて、複数の平行
なリボン状となってボビンに巻き付けられる。典型的には、ベースウェブの横幅は約５０
インチ（約１２７センチメートル）とすることができる。一方、個々のリボンの横幅は約
２６ｍｍ〜２８ｍｍまたはその倍数とすることができ、材料の長さは６０００メートル程
度とすることができる。したがって、約５０インチ（約１２７センチメートル）幅のベー
スウェブ１４０からは、約４５個〜約５０個のリボンまたはボビンを作製することができ
る。各リボンは、対応するボビンに堅く巻き付けられることで回収され、各ボビンは、６
０００メートル程度の長さの材料を有することができる。次いでボビンは、従来の紙巻き
タバコ製造機械でたばこ材料と組み合わせて用いられ、タバコロッドが形成される。次い
で、タバコロッドは所定の長さに切断され、チップペーパを用いてフィルタが取り付けら
れて最終的な巻きタバコまたは喫煙品が形成される。
【０１３６】
〔実施例〕
好適な実施形態の第１の例では、３３コレスタのパッチラッパーのボビンを構成し、各
パッチ要素１２６は、幅およそ８ｍｍ、横方向における長さおよそ８．２５ｍｍ、バンド
間隔（隣接列１３１間）およそ８．４５ｍｍ、パッチ要素１２６間の周方向間隔または間
隙（図２の符号１６６に対応）およそ５．２５ｍｍである。付加溶液は水、デンプン、炭
酸カルシウム、および１，２プロピレングリコールを含む。付加材料は、本明細書に教示
されるシェブロン形状、調製溶液、および熱維持を用いたシングルパスグラビア印刷操作
により塗布した。パッチ要素における目的拡散値はゼロとし、列セット１２９は４つの列
１３１を含むものとした。紙巻きタバコをラッパーで作製し、ＩＰ性能およびＳＥ性能の
試験を行った結果、全平均ＩＰ値は７．７％、全平均ＳＥ値は３１％であった。これは、
許容可能なＩＰ性能を伴うのにもかかわらず、有意かつ驚くべき低いＳＥ値である。第２
試験では、全平均ＩＰ値２１．９％と全平均ＳＥ値２３．６％という結果が得られた。
【０１３７】
好適な実施形態の第２の例では、３３コレスタのパッチラッパーのボビンを構成し、各
パッチ要素１２６は、幅およそ７ｍｍ、横方向における長さおよそ８．２５ｍｍ、バンド
間隔（隣接列１３１間）およそ９．４５ｍｍ、パッチ要素１２６間の周方向間隔または間
隙（図２の符号１６６に対応）およそ５．２５ｍｍである。付加溶液は水、デンプン、炭
酸カルシウム、および１，２プロピレングリコールを含む。付加材料は、本明細書に教示
されるシェブロン形状、調製溶液、および熱維持を用いたシングルパスグラビア印刷操作
により塗布した。パッチ要素における目的拡散値はゼロとし、列セットは４つの列を含む
ものとした。紙巻きタバコをラッパーで作製し、ＩＰ性能およびＳＥ性能の試験を行った
結果、全平均ＩＰ値は１３．４％、全平均ＳＥ値は２３．６％であった。これは、許容可
能なＩＰ性能を伴うにもかかわらず、有意かつ驚くべき低いＳＥ値である。第２試験では
、全平均ＩＰ値２８．１％と全平均ＳＥ値２１．７％という結果が得られた。
【０１３８】
この明細書には、新しく、有用かつ非自明な喫煙品が記載されていることは、当業者に
とってもはや明らかであろう。多くの修正例、変形例、代替例、および均等物が、上記詳
細な説明に記載された喫煙品の様々な側面に存在することも当業者にとって明らかであろ
う。したがって、添付の特許請求の範囲に規定される、本発明の要旨および範囲に該当す
るそのような修正例、変形例、代替例、および均等物はすべて本発明に包含されることが
明白に意図される。
【図１】
2018007685.tif 000004
【図２】
2018007685.tif 000005
【図３】
2018007685.tif 000006
【図４】
2018007685.tif 000007
【図５】
2018007685.tif 000008
【図６】
2018007685.tif 000009
【図７】
2018007685.tif 000010
【図８】
2018007685.tif 000011
【図９】
2018007685.tif 000012
【図１０】
2018007685.tif 000013
【図１１】
2018007685.tif 000014
【図１２】
2018007685.tif 000015
【図１３】
2018007685.tif 000016
【図１４】
2018007685.tif 000017
【図１５】
2018007685.tif 000018
【手続補正書】
【提出日】平成29年9月8日(2017.9.8)
【手続補正１】
【補正対象書類名】特許請求の範囲
【補正対象項目名】全文
【補正方法】変更
【補正の内容】
【特許請求の範囲】
【請求項１】
喫煙品用のパターン化ラッパーペーパーの製造処理方法であって、
長さ方向に進行しているベースウェブに付加材料水溶液のパッチからなる列をシェブロン形状に塗布するステップであって、各列はベースウェブの長さ方向に沿って離間して各シェブロン形状の前縁における頂点が先行するシェブロン形状の後縁上の外側点と本質的に横方向において並ぶ配置となるようにし、各列のパッチはベースウェブの横方向に離間される、塗布するステップと、
付加材料のパッチを乾燥するステップと、を含む、
パターン化ラッパーペーパーの製造処理方法。
【請求項２】
前記ベースウェブを巻き取ってラッパー材料のロールを形成するステップをさらに含む、
請求項１に記載の製造処理方法。
【請求項３】
前記ベースウェブをその長さ方向に沿って細長く切った後に巻き取って２つ以上のパターン化ラッパーペーパーのボビンを形成するステップをさらに含む、
請求項２に記載の製造処理方法。
【請求項４】
前記２つ以上のパターン化ラッパーペーパーのボビンは、その横方向寸法が、それぞれ、ラッパーペーパーの重複用合わせ目を形成することを考慮した喫煙品の公称の円周に等しい、
請求項３に記載の製造処理方法。
【請求項５】
前記付加材料水溶液は単層で塗布される、請求項１に記載の製造処理方法。
【請求項６】
前記付加材料水溶液は、
水と酸化デンプンとを混合して混合物を形成するステップ、
前記混合物を少なくとも１８０°Ｆ（約８２．２℃）まで加熱するステップ、
前記混合物にプロピレングリコールを添加して付加材料水溶液を形成するステップ、および
前記付加材料水溶液のパッチの列がベースウェブに塗布されるまで前記付加材料水溶液の温度を１２０°Ｆ（約４８．９℃）以上に維持するステップ、を含むプロセスにより調製される、
請求項１に記載の製造処理方法。
【請求項７】
前記付加材料水溶液の前記温度を少なくとも２日間または少なくとも３日間維持するステップを含む、
請求項１に記載の製造処理方法。
【請求項８】
前記付加材料水溶液の塗布の直前に該付加材料水溶液に炭酸カルシウムを添加するステップを含む、
請求項１に記載の製造処理方法。
【請求項９】
前記付加材料水溶液に温水を添加して、塗布の前に該付加材料水溶液の温度を上昇させるステップを含む、
請求項１に記載の製造処理方法。
【請求項１０】
前記付加材料水溶液は、グラビア印刷、デジタル印刷、ゼログラフィ印刷、コーティング、又はスプレー処理を用いてベースウェブに塗布される、
請求項１に記載の製造処理方法。
【請求項１１】
前記付加材料水溶液はプロピレングリコールを含み、乾燥後に、付加材料のパッチがプロピレングリコールを平方メートルあたり０．２〜０．５グラム含み、または、付加材料のパッチが０〜０．２ｃｍ／秒または０〜０．１ｃｍ／秒の範囲内の拡散性を呈する、
請求項１に記載の製造処理方法。
【請求項１２】
第１の列におけるパッチは隣接する列におけるパッチと横方向にオフセットされている、
請求項１に記載の製造処理方法。
【請求項１３】
前記付加材料水溶液のテストマークを、前記パッチを形成する付加材料水溶液の付加レートと等しい付加レートでベースウェブに塗布するステップをさらに含む、
請求項１に記載の製造処理方法。
【請求項１４】
前記付加材料水溶液は、プロピレンブリコール、１，２プロピレングリコール、およびグリセリンからなる群から選択したデンプン、炭酸カルシウム、抗しわ剤を含む、
請求項１に記載の製造処理方法。
【請求項１５】
前記ベースウェブは、５００フィート（約１５２．４メートル）／分以上の速度で長さ方向に進行している、
請求項１に記載の製造処理方法。
【請求項１６】
請求項３に記載の製造処理方法により作成したパターン化ラッパーのボビン。
【請求項１７】
（ａ）前記パッチは、それぞれ、７〜８ｍｍの範囲内で横方向に延在し、６〜９ｍｍの範囲内で長さ方向に延在し、
（ｂ）前記パッチは、それぞれ、矩形または楕円形であり、または、
（ｃ）前記ベースウェブの通気性は２０ＣＯＲＥＳＴＡより大きく、付加材料のない領域における前記ベースウェブの通気性は１００ＣＯＲＥＳＴＡ未満である、
請求項１６に記載のボビン。
【請求項１８】
前記ベースウェブの横方向に対する、前記各列の前記シェブロン形状の頂点の角度は０．５°〜５°の範囲内である、
請求項１６に記載のボビン。
【請求項１９】
請求項１または３に記載の製造処理方法により作成したパターン化ラッパーペーパーを具えた喫煙品。
【外国語明細書】
2018007685000001.pdf